各コアが少なくとも1個の連結部分に対して少なくとも1個の共有結合を形成する複数のコアを含む伝導性の共有結合性有機骨格であって、伝導性のコア部分及び又は伝導性の連結部分を含むCOF。1個以上のコアが、実質的に平面であり、1個以上の置換若しくは非置換アリール、置換若しくは非置換芳香族複素環、置換若しくは非置換アルケン、又はそれらの組合せを含有する、請求項1に記載の伝導性COF。1個以上のコアが、式I、II、III、IV、及びVからなる群から選択される構造を有し、式中、R1~R59は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、置換複素環からなる群から選択され、R5及びR6は、一緒に連結して、シクロアルキル、アリール及び複素環からなる群から選択される置換又は非置換環を形成しており、R7及びR8は、一緒に連結して、シクロアルキル、アリール及び複素環からなる群から選択される置換又は非置換環を形成しており、R9及びR10は、一緒に連結して、シクロアルキル、アリール及び複素環からなる群から選択される置換又は非置換環を形成しており、R11及びR12は、一緒に連結して、シクロアルキル、アリール及び複素環からなる群から選択される置換又は非置換環を形成しておりX1~X13は、独立して、炭素、酸素、硫黄、ケイ素、リン、及び窒素からなる群から選択されY1~Y7は、独立して、H、D、及びFGからなる群から選択されA1~A27は、独立して、C、N、Si及びPからなる群から選択されただし、Xは、Y、又はR1~R4に結合することによりその最大原子価を超過することはできずAは、Rに結合することによりその最大原子価を超過することはできない、請求項1に記載の伝導性COF。1個以上のコアが、式Iの構造を有し、式中、R1~R12は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、置換複素環からなる群から選択され、R5及びR6は、一緒に連結して、シクロアルキル、アリール及び複素環からなる群から選択される置換又は非置換環を形成しており、R7及びR8は、一緒に連結して、シクロアルキル、アリール及び複素環からなる群から選択される置換又は非置換環を形成しており、R9及びR10は、一緒に連結して、シクロアルキル、アリール及び複素環からなる群から選択される置換又は非置換環を形成しており、R11及びR12は、一緒に連結して、シクロアルキル、アリール及び複素環からなる群から選択される置換又は非置換環を形成しておりX1~X8は、独立して、炭素及び窒素からなる群から選択されY1~Y4は、独立して、H、D、及びFGからなる群から選択されただし、Xは、Y、又はR1~R4に結合することによりその最大原子価を超過することはできない、請求項3に記載の伝導性COF。1個以上のコアが、式Ibの構造を有し、式中、R1~R4、R80~R95は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、及び置換複素環からなる群から選択されX1~X4は、独立して、炭素及び窒素からなる群から選択されただし、Xは、Rに結合することによりその最大原子価を超過することはできない、請求項4に記載の伝導性COF。1個以上のコアが、式Iaの構造を有し、式中、R1~R12、R60~R79は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、置換複素環からなる群から選択され、R5及びR6は、一緒に連結して、シクロアルキル、アリール及び複素環からなる群から選択される置換又は非置換環を形成しており、R7及びR8は、一緒に連結して、シクロアルキル、アリール及び複素環からなる群から選択される置換又は非置換環を形成しており、R9及びR10は、一緒に連結して、シクロアルキル、アリール及び複素環からなる群から選択される置換又は非置換環を形成しており、R11及びR12は、一緒に連結して、シクロアルキル、アリール及び複素環からなる群から選択される置換又は非置換環を形成している、請求項4に記載の伝導性COF。1個以上のコアが、式Iaの構造を有し、式中、R1~R12、R60~R61、R63~R66、R68~R71、R73~R76、R78~R79は、Hであり、R62、R67、R72、及びR77は、FGである、請求項6に記載の伝導性COF。1個以上のコアが、少なくとも1個のヘテロ原子を含有する連結クラスターを有する、請求項1に記載の伝導性COF。ヘテロ原子が、B、O、N、S、Si、P、Al、F、Cl、Br、及びIからなる群から選択される、請求項8に記載の伝導性COF。ヘテロ原子が、B、及びNからなる群から選択される、請求項9に記載の伝導性COF。少なくとも1個の連結クラスターが、式を有し、式中、xは、1~2の数であり、yは、1~8の数であり、zは、1~8の数であり、Rは、H、D、及びFGからなる群から選択される、請求項8に記載の伝導性COF。1個以上の連結部分が、1個以上の置換又は非置換環が含有される有機系の主鎖を有しこれらの環の1個以上は、さらなる置換若しくは非置換の炭化水素及び複素環基、又はそれらの組合せを含めた1個以上の官能基でさらに置換されており連結部分が少なくとも1個の連結クラスターを含有する、請求項1に記載の伝導性COF。1個以上の連結部分が、式II、III、IV、V、VII、VIII、IX、及びXからなる群から選択される構造を有し、式中、A1~A56は、独立して、C、Si、N及びPからなる群から選択されnは、1~8の数でありTは、四面体分子構造をとることができる原子、四面体基、及び四面体クラスターからなる群から選択されR13~R145は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、及び置換複素環からなる群から選択されX9~X14は、独立して、炭素、酸素、硫黄、ケイ素、リン、及び窒素からなる群から選択されY5~Y7は、独立して、H、D、及びFGからなる群から選択されただし、Xは、Yに結合することによりその最大原子価を超過することはできずAは、Rに結合することによりその最大原子価を超過することはできない、請求項1に記載の伝導性COF。1個以上の連結部分が、式IVの構造を有し、式中、A16~A21は、独立して、C又はNのいずれかでありR35~R44は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、及び置換複素環からなる群から選択されただし、Aは、Rに結合することによりその最大原子価を超過することはできない、請求項12に記載の伝導性COF。1個以上の連結部分が、式IVの構造を有し、式中、A16~A21は、CでありR36~R48、R41~R43は、HでありR35、R44、R39~R40は、FGである、請求項13に記載の伝導性COF。1個以上の連結部分が、からなる群から選択される構造を有する、請求項14に記載の伝導性COF。1個以上の連結部分が、式VIIの構造を有し、式中、A28~A30は、独立して、C又はNのいずれかでありR96~R101は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、及び置換複素環からなる群から選択されただし、Aは、Rに結合することによりその最大原子価を超過することはできない、請求項13に記載の伝導性COF。1個以上の連結部分が、式VIIの構造を有し、式中、A28~A30は、CでありR96、R98~R99、R101は、独立して、H又はDのいずれかでありR97及びR100は、FGである、請求項16に記載の伝導性COF。1個以上の連結部分が、からなる群から選択される構造を有する、請求項17に記載の伝導性COF。1個以上の連結部分が、少なくとも1個のヘテロ原子を含有する連結クラスターを有する、請求項1に記載の伝導性COF。ヘテロ原子が、B、O、N、S、Si、P、Al、F、Cl、Br、及びIからなる群から選択される、請求項19に記載の伝導性COF。ヘテロ原子が、B、O、及びNからなる群から選択される、請求項20に記載の伝導性COF。少なくとも1個の連結クラスターが、式を有し、式中、xは、1~2の数であり、yは、1~8の数であり、zは、1~8の数であり、Rは、H、D、及びFGからなる群から選択される、請求項21に記載の伝導性COF。連結クラスターが、ハロゲン化アシル、ハロゲン化物、エステル、カルボン酸、アミン、ヒドロキシル、エーテル、及びアミドからなる群から選択される、請求項19に記載の伝導性COF。金属又は伝導性の部分を含むように合成後官能化される、請求項1に記載の伝導性有機骨格。少なくとも30cm2V1s1の正孔伝導移動度を有する、請求項1に記載の伝導性有機骨格。少なくとも80cm2V1s1の正孔伝導移動度を有する、請求項25に記載の伝導性有機骨格。電荷を少なくとも75μs保持することができる、請求項1に記載の伝導性有機骨格。請求項1に記載の伝導性有機骨格を含むフレキシブルディスプレイ。請求項1に記載の伝導性有機骨格を含む半導体。請求項1に記載の伝導性有機骨格を含むガス貯蔵デバイス。請求項1に記載の伝導性有機骨格を含む化学センサー。近来、固有の微細孔性を有するポリマーが、有機ポリマーとしては例外的な多孔性を有することが示された。気体吸着により測定したところ、PIMは、比較的大きい表面積を有することが報告された。PIMは、空間における効率的な充填を阻害するそれらの非常に強固かつ回旋状の分子構造に起因して多孔性である可能性が高い。しかし、PIMは、低圧で顕著なヒステリシスを示す。本開示は、一つ以上のタイプのコア及び一つ以上のタイプの連結部分が含有される電気又はプロトン伝導性の有機共有結合性開骨格を提供する。特定の実施形態において、本明細書に開示の共有結合性有機骨格は、各コアが少なくとも1個の連結部分に対して少なくとも1個の共有結合を形成する複数のコアを含み、COFは、伝導性のコア部分及び又は伝導性の連結部分を含む。さらなる実施形態において、本明細書に開示のCOFは、実質的に平面であり、1個以上の置換若しくは非置換アリール、置換若しくは非置換芳香族複素環、置換若しくは非置換アルケン、又はそれらの組合せを含有する1個以上のコアを含有する。さらなる実施形態において、本明細書に開示のCOFは、式I、II、III、IV、及びVを含む群から選択される構造を有する1個以上のコアを含有し、式中、R1~R59は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、置換複素環を含む群から選択され、R5及びR6は、一緒に連結して、シクロアルキル、アリール及び複素環を含む群から選択される置換又は非置換環を形成しており、R7及びR8は、一緒に連結して、シクロアルキル、アリール及び複素環を含む群から選択される置換又は非置換環を形成しており、R9及びR10は、一緒に連結して、シクロアルキル、アリール及び複素環を含む群から選択される置換又は非置換環を形成しており、R11及びR12は、一緒に連結して、シクロアルキル、アリール及び複素環を含む群から選択される置換又は非置換環を形成しておりX1~X13は、独立して、炭素、酸素、硫黄、ケイ素、リン、及び窒素を含む群から選択されY1~Y7は、独立して、H、D、及びFGを含む群から選択されA1~A27は、独立して、C、N、Si及びPを含む群から選択されただし、Xは、Y、又はR1~R4に結合することによりその最大原子価を超過することはできずAは、Rに結合することによりその最大原子価を超過することはできない。特定の実施形態において、本明細書に開示のCOFは、式Iの構造を有する1個以上のコアを有し、式中、R1~R12は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、置換複素環を含む群から選択され、R5及びR6は、一緒に連結して、シクロアルキル、アリール及び複素環を含む群から選択される置換又は非置換環を形成しており、R7及びR8は、一緒に連結して、シクロアルキル、アリール及び複素環を含む群から選択される置換又は非置換環を形成しており、R9及びR10は、一緒に連結して、シクロアルキル、アリール及び複素環を含む群から選択される置換又は非置換環を形成しており、R11及びR12は、一緒に連結して、シクロアルキル、アリール及び複素環を含む群から選択される置換又は非置換環を形成しておりX1~X8は、独立して、炭素及び窒素を含む群から選択されY1~Y4は、独立して、H、D、及びFGを含む群から選択されただし、Xは、Y、又はR1~R4に結合することによりその最大原子価を超過することはできない。別の実施形態において、本明細書に開示のCOFは、式Ibの構造を有する1個以上のコアを有し、式中、R1~R4、R80~R95は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、及び置換複素環を含む群から選択されX1~X4は、独立して、炭素及び窒素を含む群から選択されただし、Xは、Rに結合することによりその最大原子価を超過することはできない。さらなる実施形態において、本明細書に開示のCOFは、式Iaの構造を有する1個以上のコアを有し、式中、R1~R12、R60~R79は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、置換複素環を含む群から選択され、R5及びR6は、一緒に連結して、シクロアルキル、アリール及び複素環を含む群から選択される置換又は非置換環を形成しており、R7及びR8は、一緒に連結して、シクロアルキル、アリール及び複素環を含む群から選択される置換又は非置換環を形成しており、R9及びR10は、一緒に連結して、シクロアルキル、アリール及び複素環を含む群から選択される置換又は非置換環を形成しており、R11及びR12は、一緒に連結して、シクロアルキル、アリール及び複素環を含む群から選択される置換又は非置換環を形成している。さらなる実施形態において、本明細書に開示のCOFは、式Iaの構造を有する1個以上のコアを有し、式中、R1~R12、R60~R61、R63~R66、R68~R71、R73~R76、R78~R79は、Hであり、R62、R67、R72、及びR77は、FGである。さらなる実施形態において、本明細書に開示のCOFは、少なくとも1個のヘテロ原子を含有する連結クラスターを有する1個以上のコア及び又は連結部分を有する。別の実施形態において、本明細書に開示のCOFは、B、O、N、S、Si、P、Al、F、Cl、Br、及びIを含む群から選択されるヘテロ原子を含有する連結クラスターを有する1個以上のコア及び又は連結部分を有する。さらに別の実施形態において、本明細書に開示のCOFは、B、O及びNを含有する連結クラスターを有する1個以上のコア及び又は連結部分を有する。特定の実施形態において、本明細書に開示のCOFは、式を有する連結クラスターを有する1個以上のコア及び又は連結部分を有し、式中、xは、1~2の数であり、yは、1~8の数であり、zは、1~8の数であり、Rは、H、D、及びFGを含む群から選択される。別の実施形態において、本明細書に開示のCOFは、1個以上の置換又は非置換環が含有される有機系の主鎖を有する1個以上の連結部分を含有しこれらの環の1個以上は、さらなる置換若しくは非置換の炭化水素及び複素環基、又はそれらの組合せを含めた1個以上の官能基でさらに置換されており連結部分は、少なくとも1個の連結クラスターを含有する。さらに別の実施形態において、本明細書に開示のCOFは、式II、III、IV、V、VII、VIII、IX、及びXを含む群から選択される構造を有する1個以上の連結部分を有し、式中、A1~A56は、独立して、C、Si、N及びPを含む群から選択されnは、1~8の数でありTは、四面体分子構造をとることができる原子、四面体基、及び四面体クラスターを含む群から選択されR13~R145は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、及び置換複素環を含む群から選択されX9~X14は、独立して、炭素、酸素、硫黄、ケイ素、リン、及び窒素を含む群から選択されY5~Y7は、独立して、H、D、及びFGを含む群から選択されただし、Xは、Yに結合することによりその最大原子価を超過することはできずAは、Rに結合することによりその最大原子価を超過することはできない。特定の実施形態において、本明細書に開示のCOFは、式IVの構造を有する1個以上の連結部分を有し、式中、A16~A21は、独立して、C又はNのいずれかでありR35~R44は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、及び置換複素環を含む群から選択されただし、Aは、Rに結合することによりその最大原子価を超過することはできない。さらなる実施形態において、本明細書に開示のCOFは、式IVの構造を有する1個以上の連結部分を有し、式中、A16~A21は、CでありR36~R48、R41~R43は、HでありR35、R44、R39~R40は、FGである。さらなる実施形態において、本明細書に開示のCOFは、を含む群から選択される1個以上の連結部分を有する。さらなる実施形態において、本明細書に開示のCOFは、式VIIの構造を有する1個以上の連結部分を有し、式中、A28~A30は、独立して、C又はNのいずれかでありR96~R101は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、及び置換複素環を含む群から選択されただし、Aは、Rに結合することによりその最大原子価を超過することはできない。さらなる実施形態において、本明細書に開示のCOFは、式VIIの構造を有する1個以上の連結部分を有し、式中、A28~A30は、CでありR96、R98~R99、R101は、独立して、H又はDのいずれかでありR97及びR100は、FGである。特定の実施形態において、本明細書に開示のCOFは、を含む群から選択される1個以上の連結部分を有する。さらなる実施形態において、本明細書に開示のCOFは、ハロゲン化アシル、ハロゲン化物、エステル、カルボン酸、アミン、ヒドロキシル、エーテル、及びアミドを含む群から選択される連結クラスターを有する1個以上の連結部分を有する。さらなる実施形態において、本明細書に開示のCOFは、金属又は伝導性の部分を含むように合成後官能化する。別の実施形態において、本明細書に開示のCOFは、少なくとも30cm2V1s1の正孔伝導移動度を有する。さらに別の実施形態において、本明細書に開示のCOFは、少なくとも80cm2V1s1の正孔伝導移動度を有する。特定の実施形態において、本明細書に開示のCOFは、電荷を少なくとも75μs保持することができる。別の実施形態において、本明細書に開示のCOFは、フレキシブルディスプレイ、半導体、ガス貯蔵デバイス、及び又は化学センサーの製造において使用することができる。別の実施形態において、COFは、本明細書及び図面を参照しながら実質的に本明細書に記載の通りに使用することができる。本明細書及び添付の特許請求の範囲において使用する場合、単数形ある、及びそのは、文脈上明らかに別途指示しない限り、複数の指示対象を含む。したがって、例えば、ある細孔への言及は、複数のそのような細孔を含み、その細孔への言及は、1個以上の細孔への言及を含む。別途定義しない限り、本明細書において使用する全ての技術用語及び科学用語は、本開示が属する分野の当業者に一般に理解されているのと同じ意味を有する。本明細書に記載のものと同様又は均等の方法及び材料を、開示している方法及び組成物の実施において使用することができるが、代表的な方法、デバイス及び材料は、本明細書に記載のものである。本明細書に記載の全ての刊行物は、本明細書における記載に関連して使用し得る、刊行物に記載の方法論を説明及び開示する目的のために、参照により本明細書に完全に組み込む。上で及び文章全体を通して論じている刊行物は、単に、それらが本出願の出願日前に開示されていたために提示するものである。本明細書において、先の開示を理由として、本発明者らが、そのような開示に先行する権限を有していないことを承認するものと解釈すべきではない。さらに、組み込んだ参考文献に見られる同様又は同一の用語及び本開示において明確に定義する用語に関して、本開示において提示する用語の定義があらゆる点で支配するものとする。伝導性の有機材料は、それらの電子的及び光電子的性質、低費用、低分子量、並びにそれらの製作が比較的容易であることにより、非常に価値あるものとなっている。その構造の柔軟性により、新しい用途、例えば、フレキシブルディスプレイなどが開拓された。ポリマー鎖間の強い共面相互作用により、電荷キャリアを一つの鎖から別の鎖に容易に輸送することができると広く考えられている。しかし、直鎖状のポリマーは、限られた横方向の重なりしか有さず、大きい分子間の伝導断面を有する材料は、今までのところ、依然として製作が困難なままであった。本開示は、共有結合で連結したポルフィリン環単位に基づいて、ポルフィリン環単位が横方向に積み重なって効率的な伝導性界面を生じるシートを提供する構造を有する共有結合性有機骨格を提供する。本明細書において例証するのは、81及び30cm2V1s1もの高さの正孔伝導移動度を有することが判明した2種のポルフィリン環COFである。COF66、COF366及び他の同様の多官能性の伝導性COFは、熱安定性と高い電荷移動度及び細孔利用可能性とを兼ね備えている。COF66及びCOF366は、そのような性質を示す最初のCOFであり、したがって、それらは、プラスチック電子機器及び光電子機器の製造へ向けた重要なステップを提供する。半導体の非常に重要な特徴は、その電導度を調節する能力である。電荷輸送能力を特徴付ける最も重要な伝導性の性質は、電荷キャリア移動度である。有機半導体の電荷キャリア移動度を強化するために、セグメント間の密接な相互作用を有する高結晶性の構造が必要とされる。対面積層モードでさえ、通常、細い主鎖間の小さくて制限された重なりを示す一次元ポリマーとは異なって、二次元の平坦なシート構造は、分子間の相互作用を最大化するのに理想的な形態を提供する。このことは、特に、一つのシートの全ての原子を隣接するシートの原子に重ね合わせることができる場合に当てはまる。そのような集合体により、電荷キャリアが一つのシートから別のシートに移動するための広い経路が提供され、それにより、π電子成分の明確な2D層状骨格への重なり集積化が可能となる。COFは、二次構造単位を共有結合により連結して、所定の構造を提供することにより構成された、あるクラスの多孔質の結晶性材料である。網状化学原理reticularchemistryprinciplesによると、SBUの幾何学的特色により、該骨格のトポロジーが決定される。COFクラスの材料の範囲内で、選択した有機ビルディングブロックの連結の程度及び配置に応じて、3Dの構造及び2Dの層状材料の両方を調製することができる。2DCOFの有機層を積層することにより、魅力的な性質を有する材料が調製された。これらの材料は、様々な孔径及び大きい表面積を特色とする。さらに、これらの材料は、H2及びNH3を用いて試験すると、ガスを吸着することが判明した。驚くべきことに、これらの2Dの構造における層間距離は、予測されるものより短く、このことは、層間の芳香族系との相互作用を示唆する。短い層間距離を有する拡張π共役系を有する2DCOFは、別々のシート間の電子的相互作用を示すものと期待することができた。したがって、これらのCOFは、潜在的に良好な伝導体となり得る。本開示は、別々のシート間の電子的相互作用が可能となるように別々のシートの密な充填を可能にする拡張π共役2DCOFを提供する。ポルフィリン単位を利用することにより、知られている有機伝導性ポリマーの中で最高の電荷キャリア移動度を示した2種の新規のCOFを製作した。共有結合で連結した有機ネットワークは、それらの性質が、材料に固有の明確に定義された分子構成を利用した様々な加工技術の結果である既存の架橋ポリマー及び他の高分子材料とは異なる。材料の性質の最適な利用を可能にするために、選択した有機単位の位置を正確に調節することが必要とされる。既存の結晶性の共有結合で連結した材料、例えば、ダイアモンド、グラファイト、炭化ケイ素、窒化炭素、及び窒化ホウ素などは、非常に高い圧力又は非常に高い温度下で形成される。多くの有機モノマー単位の構造的又は化学的統合性は、これらの条件下で保存されないので、これらの極端な合成条件により、拡張又は官能化された構造の形成において必要とされる柔軟性が制限される。物理有機化学において、周期的分子構造が可能となるが長距離秩序を伴う、穏やかな条件下での共有結合ネットワークの合成は、この分野において長年問題となってきた。この問題を解決するための多くの試みは、水素結合又は金属配位子相互作用を介して有機部分を予め組織化し、次いで、反応性の非金属架橋剤をチャネル内に拡散させることを中心に展開した。これらの有機部分の連結後、連結剤を除去した。穏やかな条件下で共有結合ネットワークを形成する一方、これらのネットワークは、一般に、架橋又は鋳型金属剤の除去時の不完全な重合又は結晶化度の低下に悩まされた。本明細書において提供する本開示は、ビルディングブロックが強い共有結合により連結した共有結合性有機骨格を提示することにより、この長年にわたる問題を解決する。本明細書に開示の方法は、問題を抱えている一方、共有結合で連結した固体に関する長年にわたる結晶化問題を克服することが可能であることを示している。本開示は、拡張された有機結晶構造の要件である、可逆的な共有結合形成が安定化するように、動力学的因子と熱力学的因子の間のバランスを達成することができる上首尾の結晶化方法を提供する。開示しているCOF構造は、軽元素を含有し、これらの軽元素は、これらを含有する材料が、ダイアモンド及び炭化ホウ素に見られるような共有結合の熱力学的強度と有機単位の官能性とを兼ね備えているという点で、他の同様の材料に優る利点をもたらす。周期的分子構造が可能となるが長距離秩序を伴う、穏やかな条件下での共有結合ネットワークの合成の実際上及び概念的な課題を解決することは、非常に難しく、実現しにくい。第1に、0D及び1D系とは異なって、2D及び3D構造は、不溶性であるので、段階的合成の使用が排除され、それらの結晶形態での単離が非常に困難となっている。第2に、特定の構造単位配置を2D又は3D拡張構造に連結することから生じ得る可能な構造の数は、本質的に無限であり、それらの設計による合成が複雑となっている。難しい合成の問題を提示している一方、これらの材料の期待される性質軽量、安価な出発原料、並びに潜在的に高い化学的及び熱的安定性は、物理化学工業、例えば、電子デバイス用の環境に優しい伝導体などにおける、代替の材料では満たされていない長年にわたる要求を満たすであろう。これらの産業界の要求は、分子スケールで周期的に配列した特定の有機単位を採用することによってのみ満たすことができる。そのような応用を実施するために、これらの拡張されたネットワークにおけるビルディングブロックの構造的又は物理的な官能性を破壊しないように、穏やかな条件下でのネットワークの合成が必要とされるであろう。本開示の共有結合性有機骨格は、一部分において、2D及び3DCOFを結晶化するために特定のビルディングブロックを選択すること、並びに可逆的な縮合反応を使用することに基づいており、ビルディングブロックは、共有結合により連結している。さらに、本開示は、網状化学の有用性を証明するものである。結晶化問題を解決した本明細書に開示の新規のCOFは、網状化学原理を使用して設計した。例えば、網状化学を使用して、様々なコアに連結することによりネットを開発した。様々なコアは、各々、連結部分を介して様々な数のさらなるコアに連結することができる。次いで、各ネットは、さらに、任意の数のさらなるネットに連結することができる。したがって、本開示は、網状化学の概念を使用して分子ビルディングブロックから合成される新規の二次元及び三次元共有結合性有機骨格を提供する。例えば、三角形及び四面体コアに基づいた2種のネット、ctn及びborを標的とし、縮合反応によりそれらのそれぞれの3DCOFを結晶性固体として合成した。共有結合性有機骨格とは、共有結合により結合したコアの二次元又は三次元ネットワークを指し、各コアは、1個以上の連結部分を介して互いに結合している。一態様において、COFは、共有結合により互いに結合した2個以上のネットワークを含む。ネットワークは、単一のタイプのコア構造が含有されていてもよい。或いは、ネットワークは、一つ以上の様々なタイプのコア構造が含有されていてもよい。さらに、ネットワークは、単一のタイプの連結部分が含有されていてもよい。或いは、ネットワークは、一つ以上の異なるタイプの連結部分が含有されていてもよい。これらのCOFは、ポリマーが拡張されているのと同様に拡張されている。共有結合性有機ネットワークという用語は、まとめて、共有結合性有機骨格及び共有結合性有機多面体の両方を指す。共有結合性有機多面体という用語は、拡張されていない共有結合性有機ネットワークを指す。そのような多面体における重合は、通常、重合を阻害するキャッピング配位子の存在が原因で発生しない。共有結合性有機多面体は、ネットワークの空間的構造が多面体となるように1個以上の連結部分により互いに連結しているコアを含む共有結合性有機ネットワークである。一般に、この変形形態の多面体は、2又は3次元構造である。連結クラスターとは、大きい連結及び又は縮合構造を形成するために2個以上の構造を互いに連結させる1個以上の共有結合を形成するように、別の構造に存在する官能基及び又は連結クラスターとの反応を受けることができる1個以上の官能基を指す。この縮合構造は、最終的に2D又は3Dの共有結合性有機骨格を形成するように、さらなる連結クラスターを介してさらなる構造と連結及び又は縮合することができる。2個以上の構造の間の1個以上の共有結合の形成において任意の数の反応機構を使用することができ、縮合、ラジカル、一分子置換、二分子置換、求核性芳香族置換、一分子脱離、二分子脱離、E1CB脱離、ペリ環状、電子環状、シグマトロピー転位、付加環化、及び求電子芳香族置換が挙げられるが、これらに限定されない。一般に、連結クラスターは、縮合反応を介して、1個以上の他の連結クラスター又は官能基に共有結合により結合されている。アルキルという用語は、1~30個の炭素原子を含有するアルキル基を指す。2個以上の炭素が存在する場合、炭素は、直鎖状の様式で連結することができ、或いは、3個以上の炭素が存在する場合、炭素は、主鎖が1個以上の第二級、第三級、又は第四級炭素を含有するように分岐鎖状の方式で連結することもできる。アルキルは、別途定めない限り、置換されていても非置換でもよい。アルケニルという用語は、1~30個の炭素原子を含有するアルケニル基を指す。C1アルケニルは、主鎖の炭素に対する二重結合を形成することができるが、3個以上の炭素のアルケニル基は、2個以上の二重結合を含有することができる。特定の場合において、アルケニル基は共役しており、他の場合において、アルケニル基は共役しておらず、さらに他の場合において、アルケニル基は、共役の伸縮及び非共役の伸縮を有し得る。さらに、2個以上の炭素が存在する場合、炭素は、直鎖状の様式で連結することができ、或いは、4個以上の炭素が存在する場合、炭素は、主鎖が1個以上の第二級、第三級、又は第四級炭素を含有するように分岐鎖状の方式で連結することもできる。アルケニルは、別途定めない限り、置換されていても非置換でもよい。アルキニルという用語は、1~30個の炭素原子を含有するアルキニル基を指す。C1アルキニルは、主鎖の炭素に対する三重結合を形成することができるが、3個以上の炭素のアルキニル基は、2個以上の三重結合を含有することができる。2個以上の炭素が存在する場合、炭素は、直鎖状の様式で連結することができ、或いは、4超の炭素が存在する場合、炭素は、主鎖が1個以上の第二級、第三級、又は第四級炭素を含有するように分岐鎖状の方式で連結することもできる。アルキニルは、別途定めない限り、置換されていても非置換でもよい。シクロアルキルという用語は、環を形成するように連結した少なくとも3個かつ12個以下の炭素原子を含有するアルキルを指す。シクロアルキルとは、本開示の目的のために、1~7個のシクロアルキル環を包含し、次いで、シクロアルキルが2個以上の環である場合、シクロアルキル環は、それらが連結、縮合、又はそれらを組み合わせた状態となるように結合している。シクロアルキルは、置換されていても非置換でもよく、又は2個以上のシクロアルキル環の場合、1個以上の環は、非置換でもよく、1個以上の環は、置換されていてもよく、又はそれらを組み合わせた状態でもよい。アリールという用語は、炭素のみを環原子として含有する非局在化パイ電子雲を有する共役した平面環系を指す。アリールとは、本開示の目的のために、1~7個のアリール環を包含し、アリールが2個以上の環である場合、アリール環は、それらが連結、縮合、又はそれらを組み合わせた状態となるように結合している。アリールは、置換されていても非置換でもよく、又は二つ以上のアリール環の場合、1個以上の環は、非置換でもよく、1個以上の環は、置換されていてもよく、又はそれらを組み合わせた状態でもよい。複素環という用語は、少なくとも1個の非炭素環原子を含有する環構造を指す。複素環とは、本開示の目的のために、1~7個の複素環式環を包含し、複素環は、2個以上の環である場合、複素環式環は、それらが連結、縮合、又はそれらを組み合わせた状態となるように結合している。複素環は、芳香族若しくは非芳香族とすることができ、又は2個以上の複素環式環の場合、1個以上の環は、非芳香族とすることができ、1個以上の環は、芳香族とすることができ、又はそれらの組合せとすることができる。複素環は、置換されていても非置換でもよく、又は2個以上の複素環式環の場合、1個以上の環は、非置換でもよく、1個以上の環は、置換されていてもよく、又はそれらを組み合わせた状態でもよい。一般に、非炭素環原子は、N、O、S、Si、Al、B、又はPのいずれかである。2個以上の非炭素環原子が存在する場合、これらの非炭素環原子は、同じ元素であるか、又は異なる元素の組合せ、例えば、N及びOなどとすることができる。複素環の例としては、単環式複素環、例えば、アジリジン、オキシラン、チイラン、アゼチジン、オキセタン、チエタン、ピロリジン、ピロリン、イミダゾリジン、ピラゾリジン、ピラゾリン、ジオキソラン、スルホラン23ジヒドロフラン、25ジヒドロフラン、テトラヒドロフラン、チオファン、ピペリジン、1236テトラヒドロピリジン、ピペラジン、モルホリン、チオモルホリン、ピラン、チオピラン、23ジヒドロピラン、テトラヒドロピラン、14ジヒドロピリジン、14ジオキサン、13ジオキサン、ジオキサン、ホモピペリジン、2347テトラヒドロ1Hアゼピンホモピペラジン、13ジオキセパン、47ジヒドロ13ジオキセピン、及びヘキサメチレン酸化物など並びに多環式複素環、例えば、インドール、インドリン、イソインドリン、キノリン、テトラヒドロキノリン、イソキノリン、テトラヒドロイソキノリン、14ベンゾジオキサン、クマリン、ジヒドロクマリン、ベンゾフラン、23ジヒドロベンゾフラン、イソベンゾフラン、クロメン、クロマン、イソクロマン、キサンテン、フェノキサチイン、チアントレン、インドリジン、イソインドール、インダゾール、プリン、フタラジン、ナフチリジン、キノキサリン、キナゾリン、シンノリン、プテリジン、フェナントリジン、ペリミジン、フェナントロリン、フェナジン、フェノチアジン、フェノキサジン、12ベンズイソキサゾール、ベンゾチオフェン、ベンゾオキサゾール、ベンズチアゾール、ベンズイミダゾール、ベンズトリアゾール、チオキサンチン、カルバゾール、カルボリン、アクリジン、ピローリジジン、及びキノリジジンなどが挙げられるが、これらに限定されない。上記の多環式複素環に加えて、複素環としては、2個以上の環の間の環縮合が両方の環に共通の2個以上の結合、及び両方の環に共通の3個以上の原子を含む多環式複素環が挙げられる。そのような架橋された複素環の例としては、キヌクリジン、ジアザビシクロ221ヘプタン及び7オキサビシクロ221ヘプタンが挙げられる。単独で又は接尾語若しくは接頭語として使用する複素環式基、複素環式部分、複素環式、又はヘテロシクロという用語は、1個以上の水素が除去された複素環を指す。単独で又は接尾語若しくは接頭語として使用するヘテロシクリルという用語は、複素環から1個の水素を除去することにより生じた一価基を指す。ヘテロシクリルとしては、例えば、単環式ヘテロシクリル、例えば、アジリジニル、オキシラニル、チイラニル、アゼチジニル、オキセタニル、チエタニル、ピロリジニル、ピロリニル、イミダゾリジニル、ピラゾリジニル、ピラゾリニル、ジオキソラニル、スルホラニル、23ジヒドロフラニル、25ジヒドロフラニル、テトラヒドロフラニル、チオファニル、ピペリジニル、1236テトラヒドロピリジニル、ピペラジニル、モルホリニル、チオモルホリニル、ピラニル、チオピラニル、23ジヒドロピラニル、テトラヒドロピラニル、14ジヒドロピリジニル、14ジオキサニル、13ジオキサニル、ジオキサニル、ホモピペリジニル、2347テトラヒドロ1Hアゼピニル、ホモピペラジニル、13ジオキセパニル、47ジヒドロ13ジオキセピニル、及びヘキサメチレンオキシジルなどが挙げられる。さらに、ヘテロシクリルとしては、芳香族ヘテロシクリル又はヘテロアリール、例えば、ピリジニル、ピラジニル、ピリミジニル、ピリダジニル、チエニル、フリル、フラザニル、ピロリル、イミダゾリル、チアゾリル、オキサゾリル、ピラゾリル、イソチアゾリル、イソキサゾリル、123トリアゾリル、テトラゾリル、123チアジアゾリル、123オキサジアゾリル、124トリアゾリル、124チアジアゾリル、124オキサジアゾリル、134トリアゾリル、134チアジアゾリル、及び134オキサジアゾリルが挙げられる。さらに、ヘテロシクリルは、多環式ヘテロシクリル、例えば、インドリル、インドリニル、イソインドリニル、キノリニル、テトラヒドロキノリニル、イソキノリニル、テトラヒドロイソキノリニル、14ベンゾジオキサニル、クマリニル、ジヒドロクマリニル、ベンゾフラニル、23ジヒドロベンゾフラニル、イソベンゾフラニル、クロメニル、クロマニル、イソクロマニル、キサンテニル、フェノキサチイニル、チアントレニル、インドリジニル、イソインドリル、インダゾリル、プリニル、フタラジニル、ナフチリジニル、キノキサリニル、キナゾリニル、シンノリニル、プテリジニル、フェナントリジニル、ペリミジニル、フェナントロリニル、フェナジニル、フェノチアジニル、フェノキサジニル、12ベンズイソキサゾリル、ベンゾチオフェニル、ベンゾオキサゾリル、ベンズチアゾリル、ベンズイミダゾリル、ベンズトリアゾリル、チオキサンチニル、カルバゾリル、カルボリニル、アクリジニル、ピローリジジニル、及びキノリジジニルを包含する。上記の多環式ヘテロシクリルに加えて、ヘテロシクリルとしては、2個以上の環の間の環縮合が両方の環に共通の2個以上の結合、及び両方の環に共通の3個以上の原子を含む多環式ヘテロシクリルが挙げられる。そのような架橋された複素環の例としては、キヌクリジニル、ジアザビシクロ221ヘプチル及び7オキサビシクロ221ヘプチルが挙げられるが、これらに限定されない。単独で又は接尾語若しくは接頭語として使用するヘテロアリールという用語は、芳香族の特徴を有するヘテロシクリルを指す。ヘテロアリールの例としては、ピリジン、ピラジン、ピリミジン、ピリダジン、チオフェン、フラン、フラザン、ピロール、イミダゾール、チアゾール、オキサゾール、ピラゾール、イソチアゾール、イソオキサゾール、123トリアゾール、テトラゾール、123チアジアゾール、123オキサジアゾール、124トリアゾール、124チアジアゾール、124オキサジアゾール、134トリアゾール、134チアジアゾール、及び134オキサジアゾールが挙げられるが、これらに限定されない。ヘテロという用語は、例えば、ヘテロアルキル、ヘテロアルケニル、ヘテロアルキニル、又はヘテロ炭化水素などの接頭語として使用する場合、本開示の目的のために、主鎖の一部として1個以上の炭素原子が非炭素原子によって置き換えられている特定の炭化水素を指す。そのような非炭素原子の例としては、N、O、S、Si、Al、B、及びPが挙げられるが、これらに限定されない。次いで、ヘテロ炭化水素鎖内に2個以上の非炭素原子が存在する場合、この原子は、同じ元素とすることができ、又は異なる元素の組合せ、例えば、N及びOなどとすることができる。炭化水素、複素環等に関する非置換という用語は、主鎖が置換基を含有していない構造を指す。炭化水素、複素環等に関する置換という用語は、主鎖が1個以上の置換基を含有する構造を指す。置換基という用語は、水素原子の代わりに置換された原子又は原子の群を指す。本開示の目的のために、置換基は、重水素原子を含むであろう。炭化水素という用語は、炭素及び水素のみを含有する原子の群を指す。本開示において使用することができる炭化水素の例としては、アルカン、アルケン、アルキン、アリール、及びベンジルが挙げられるが、これらに限定されない。官能基又はFGという用語は、分子内の、それらの分子の特徴的な化学反応に関与する特定の原子の群を指す。同じ官能基は、官能基が一部をなす分子のサイズを問わず同じ又は同様の化学反応を受けるが、その相対的な反応性は、隣接する官能基により改変することができる。官能基の原子は、共有結合により互いに及び分子の残りの部分に連結している。本開示において使用することができるFGの例としては、置換又は非置換アルキル、置換又は非置換アルケニル、置換又は非置換アルキニル、置換又は非置換アリール、置換又は非置換ヘテロアルキル、置換又は非置換ヘテロアルケニル、置換又は非置換ヘテロアルキニル、置換又は非置換ヘテロアリール、置換又は非置換複素環、ハロ、ハロホルミル、酸素含有基、窒素含有基、硫黄含有基、リン含有基、ケイ素含有基3、Si4、シラン、シリル、及びシロキサン、ホウ素含有基、及び金属又はメタロイド含有基3、Ge4、AsO3H、AsO4H、As3、Sn3、Sn3、及びSn3が挙げられるが、これらに限定されない。本明細書において使用する場合、化学式において、ある波線が別の線と交差し、その一端がある原子に連結し、他端には何も連結していない場合、この波線は、この原子が、存在しているが図示していない別の原子に共有結合により結合していることを示している。直線及び破線により表す結合は、この結合が、単共有結合、或いは二重共有結合でもよいことを示している。コアとは、連結クラスターを介して連結部分と1個以上の共有結合を形成することができる有機化合物を指す。一般に、コアは、主にアリール、ヘテロ環、ヘテロアルケニル、ヘテロアルキニル又はそれらの組合せが含有される実質的に平面の主鎖を含み主鎖は、非置換でもよく、或いは置換若しくは非置換炭化水素、複素環、又はそれらの組合せを含めた1個以上の官能基で置換されていてもよくコアは、1個以上の連結部分の1個以上の連結クラスターと1個以上の共有結合を形成することができる。一般に、コアは、2~8個のアリール、芳香族複素環、又はそれらの組合せを含有する平面の共役構造である。コア構造の例としては、ポルフィリン、ポルフィリン類似体、コリノイド、コリノイド類似体、ナフタレン、ナフタレン類似体、アントラセン、アントラセン類似体、フェナトレン、フェナトレン類似体、ピレン、ピレン類似体、連結した2~8アリール環、連結した2~8個の芳香族複素環式環、縮合した2~8アリール及び芳香族複素環式環、及び連結した2~8アリール及び芳香族複素環式環が挙げられるが、これらに限定されない。連結部分とは、連結クラスターを介してコアと1個以上の共有結合を形成することができる有機化合物を指す。一般に、連結部分は、炭化水素、ヘテロアルカン、ヘテロアルケン、ヘテロアルキン、又は複素環の主鎖を含みこの主鎖は、さらなる置換若しくは非置換炭化水素、及び複素環、又はそれらの組合せを含めた1個以上の官能基で置換されていてもよく連結部分は、少なくとも1個の連結クラスターを含有する。複素環、ヘテロアルカン、ヘテロアルケン、及びヘテロアルキンの場合、1個以上のヘテロ原子は、連結クラスターとして機能することができる。そのようなヘテロ原子の例としては、環を構成する窒素、酸素、硫黄、ホウ素、リン、ケイ素又はアルミニウム原子が挙げられるが、これらに限定されない。さらに、複素環、ヘテロアルカン、ヘテロアルケン、又はヘテロアルキンは、1個以上の連結クラスターで官能化することもできる。さらに、複素環、ヘテロアルカン、ヘテロアルケン、又はヘテロアルキンは、1個以上の配位子で官能化して、ヘテロ系の主鎖の配座数を付与又は増加することもできる。炭化水素の場合、一般に、炭化水素系の連結部分の連結クラスターの1個以上は、その後連結クラスターとして作用することができる1個以上の官能基で炭化水素主鎖を官能化することから生じ得る。そのような基の例としてはカルボン酸、ヒドロキシル、アミン、イミン、チオール、ホスフィン、ケトン、アルデヒド、ハロゲン化物、シアノ、ボロン酸及びニトロが挙げられるが、これらに限定されない。例えば、カルベン及びカルボカチオンを形成することにより、炭化水素自体の部分が連結クラスターとして機能する場合もある。官能基が、孤立電子対を有するLewis塩基でもある連結クラスターとなることができ、及び又は脱プロトン化してより強力なLewis塩基を形成することができることもよく知られている。したがって、これらの連結クラスターの脱プロトン化したバージョンは、開示により包含され、別途定めない限り、配位子を非脱プロトン化形態で示している場合、脱プロトン化形態を含むものと考えるべきである。例えば、本明細書において示す構造式は、カルボン酸配位子を有するものとして例示するが、本開示の目的のために、それらの例示する構造は、カルボン酸及び又はカルボキシレート配位子の両方を含むものと解釈すべきである。ポスト骨格反応物という用語は、化学反応に直接関与している全ての公知の物質を指す。ポスト骨格反応物は、一般に、環の歪、結合の長さ、結合解離エネルギーの低さ等が原因で、それらの外殻価電子レベルで電子の最適数に達していない、及び又は最も好都合なエネルギー状態に達していない元素又は化合物のいずれかの物質である。ポスト骨格反応物の一部の例としては、、IR、BrR、CR3MgBr、CH2RLi、CR3、NaR、及びKRが挙げられるがこれらに限定されず式中、各Rは、独立してH、スルホネート、トシレート、アジド、トリフレート、イリド、アルキル、アリール、OH、アルコキシ、アルケン、アルキン、フェニル及び前述のものの置換、硫黄含有基、ケイ素含有基、窒素含有基、酸素含有基、ハロゲン、ニトロ、ニトリル、ニトレート、ニトロソ、アミノ、シアノ、尿素、ホウ素含有基、リン含有基、及びアルミニウム含有基を含む群から選択される。本開示は、任意の数のネット構造の共有結合で連結した有機ネットワークを提供する。共有結合で連結した有機ネットワークは、複数のコアを含み、少なくとも2個のコアは、1個以上の連結部分の1個以上の連結クラスターと1個以上の共有結合を形成することができる1個以上の連結クラスターを含有する。各コアは、少なくとも1個の連結部分により互いに連結している。共有結合で連結した有機ネットワークの変形形態は、約1~約20000m2g以上、一般に約2000~約18000m2g、しかしより一般に約3000~約6000m2gの表面積を提供することができる。一般に、各コアは、1個以上の連結部分を介して、少なくとも1個、一般に2個の、異なるコアに連結している。この実施形態の変形形態において、共有結合で連結した有機ネットワークは、拡張構造を有するCOFである。さらなる改良において、これらのCOFは、多結晶性又はさらに単結晶のいずれかとすることができる結晶性材料である。各コアは、ネット全体を通して同じとすることができるか、又は異なるか、若しくは別のタイプのコアとすることができる。COFは拡張構造であるので、変形形態は、ReticularChemistryOccurrenceandTaxonomyofNetsandGrammarfortheDesignofFrameworks、AccChemRes2005、38、176~182に記載の金属有機骨格において見られるネットに類似のネットに形成することができる。この論文の開示全体をここで参照により組み込む。一実施形態において、本明細書に開示のCOFは、同じ構造を有するコアから生成する。別の実施形態において、本明細書に開示のCOFは、異なる構造を有する少なくとも2個のコアから生成する。さらなる実施形態において、本明細書に開示のCOFは、縮合したアリール環が含有される1個以上のコアから生成する。特定の実施形態において、本明細書に開示のCOFは、縮合した芳香族複素環が含有される1個以上のコアから生成する。さらなる実施形態において、本明細書に開示のCOFは、縮合したアリール及び芳香族複素環式環が含有される1個以上のコアから生成する。別の実施形態において、本明細書に開示のCOFは、ポルフィリン又はポルフィリン類似体系の構造を有する1個以上のコアから生成する。特定の実施形態において、本明細書に開示のCOFは、式I、II、III、IV、及びVを含む群から選択される構造を有する1個以上のコアから生成し、式中、R1~R59は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、置換複素環を含む群から選択され、R5及びR6は、一緒に連結して、シクロアルキル、アリール及び複素環を含む群から選択される置換又は非置換環を形成しており、R7及びR8は、一緒に連結して、シクロアルキル、アリール及び複素環を含む群から選択される置換又は非置換環を形成しており、R9及びR10は、一緒に連結して、シクロアルキル、アリール及び複素環を含む群から選択される置換又は非置換環を形成しており、R11及びR12は、一緒に連結して、シクロアルキル、アリール及び複素環を含む群から選択される置換又は非置換環を形成しておりX1~X13は、独立して、炭素、酸素、硫黄、ケイ素、リン、及び窒素を含む群から選択されY1~Y7は、独立して、H、D、及びFGを含む群から選択されA1~A27は、独立して、C、N、Si又はPを含む群から選択されただし、Xは、Y、又はR1~R4に結合することによりその最大原子価を超過することはできずAは、Rに結合することによりその最大原子価を超過することはできない。別の実施形態において、本明細書に開示のCOFは、式Iの構造を有する1個以上のコアから生成し、式中、R1~R12は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、置換複素環を含む群から選択され、R5及びR6は、一緒に連結して、シクロアルキル、アリール及び複素環を含む群から選択される置換又は非置換環を形成しており、R7及びR8は、一緒に連結して、シクロアルキル、アリール及び複素環を含む群から選択される置換又は非置換環を形成しており、R9及びR10は、一緒に連結して、シクロアルキル、アリール及び複素環を含む群から選択される置換又は非置換環を形成しており、R11及びR12は、一緒に連結して、シクロアルキル、アリール及び複素環を含む群から選択される置換又は非置換環を形成しておりX1~X8は、独立して、炭素又は窒素を含む群から選択されY1~Y4は、独立して、H、D、FGを含む群から選択されただし、Xは、Y、又はR1~R4に結合することによりその最大原子価を超過することはできない。さらなる実施形態において、共有結合性有機骨格は、式Iaの構造を有する式Iの1個以上のコアから生成し、式中、R1~R12、R60~R79は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、置換複素環を含む群から選択され、R5及びR6は、一緒に連結して、シクロアルキル、アリール及び複素環を含む群から選択される置換又は非置換環を形成しており、R7及びR8は、一緒に連結して、シクロアルキル、アリール及び複素環を含む群から選択される置換又は非置換環を形成しており、R9及びR10は、一緒に連結して、シクロアルキル、アリール及び複素環を含む群から選択される置換又は非置換環を形成しており、R11及びR12は、一緒に連結して、シクロアルキル、アリール及び複素環を含む群から選択される置換又は非置換環を形成している。さらなる実施形態において、共有結合性有機骨格は、式Iaの1個以上のコアから生成し、式中、R1~R12、R60~R61、R63~R66、R68~R71、R73~R76、R78~R79は、Hであり、R62、R67、R72、及びR77は、FGである。特定の実施形態において、本明細書に開示のCOFは、式Ibの構造を有する式Iの1個以上のコアから生成し、式中、R1~R4、R80~R95は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、及び置換複素環を含む群から選択されX1~X4は、独立して、炭素及び窒素を含む群から選択されただし、Xは、Rに結合することによりその最大原子価を超過することはできない。別の実施形態において、本明細書に開示のコア及び又は連結部分は、構造式を有する化合物を含み、式中、A1~A9は、独立して、C又はNのいずれかでありR13~R24は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、及び置換複素環を含む群から選択されただし、Aは、Rに結合することによりその最大原子価を超過することはできない。さらなる実施形態において、式のコア及び又は連結部分は、構造を有する。別の実施形態において、本明細書に開示のコア及び又は連結部分は、構造式を有する化合物を含み、式中、A10~A15は、独立して、C又はNのいずれかでありR25~R34は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、及び置換複素環を含む群から選択されただし、Aは、Rに結合することによりその最大原子価を超過することはできない。さらなる実施形態において、式のコア及び又は連結部分は、を含む群から選択される構造を有する。さらなる実施形態において、本明細書に開示のコア及び又は連結部分は、構造式を有する化合物を含み、式中、A16~A21は、独立して、C又はNのいずれかでありR35~R44は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、及び置換複素環を含む群から選択されただし、Aは、Rに結合することによりその最大原子価を超過することはできない。別の実施形態において、本明細書に開示のコア及び又は連結部分は、構造式を有する化合物を含み、式中、X9~X14は、独立して、C、N又はPのいずれかでありY5~Y7は、独立して、H、D、又はFGのいずれかでありA22~A27は、独立して、C又はNのいずれかでありR45~R59は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、及び置換複素環を含む群から選択されただし、Aは、Rに結合することによりその最大原子価を超過することはできずXは、Yに結合することによりその最大原子価を超過することはできない。一実施形態において、COFの連結部分は、アルキル、ヘテロアルキル、アルケニル、ヘテロアルケニル、アルキニル、ヘテロアルキニル、1個以上のシクロアルキル環、1個以上のシクロアルケニル環、1個以上のシクロアルキニル環、1個以上のアリール環、1個以上の複素環式環、又は様々なタイプの環の連結及び若しくは縮合環系からなる大きい環構造を含めた前述の基の任意の組合せを含む有機系の主鎖を含みこの有機系の主鎖は、さらなる置換若しくは非置換の炭化水素及び複素環基、又はそれらの組合せを含めた1個以上の官能基でさらに置換されていてもよく連結部分は、少なくとも1個の連結クラスターを含有する。さらなる実施形態において、COFの連結部分は、1個以上の置換又は非置換環からなる有機系の主鎖を有しこれらの環の1個以上は、さらなる置換若しくは非置換の炭化水素及び複素環基、又はそれらの組合せを含めた1個以上の官能基でさらに置換されており連結部分は、少なくとも1個の連結クラスターを含有する。さらなる実施形態において、COFの連結部分は、1個以上の置換又は非置換環からなる有機系の主鎖を有しこれらの環の1個以上は、さらなる置換若しくは非置換の炭化水素及び複素環基、又はそれらの組合せを含めた1個以上の官能基でさらに置換されており連結部分は、カルボン酸、エステル、アルデヒド、アミン、チオール、シアノ、ニトロ、ヒドロキシル、又は複素環式環のヘテロ原子、例えば、ピリジンにおけるNなどのいずれかである少なくとも1個の連結クラスターを含有する。別の実施形態において、COFの連結部分は、1個以上の置換又は非置換環からなる有機系の主鎖を有しこれらの環の1個以上は、さらなる置換若しくは非置換の炭化水素及び複素環基、又はそれらの組合せを含めた1個以上の官能基でさらに置換されており連結部分は、カルボン酸、エステル、アルデヒド、アミン、又はヒドロキシルのいずれかである少なくとも1個の連結クラスターを含有する。別の実施形態において、COFの連結部分は、1個以上の置換又は非置換環からなる有機系の主鎖を有しこれらの環の1個以上は、さらなる置換若しくは非置換の炭化水素及び複素環基、又はそれらの組合せを含めた1個以上の官能基でさらに置換されており連結部分は、少なくとも1個のアルデヒド又はヒドロキシル連結クラスターを含有する。別の実施形態において、COFの連結部分は、1個以上の置換又は非置換環からなる有機系の主鎖を有しこれらの環の1個以上は、さらなる置換若しくは非置換の炭化水素及び複素環基、又はそれらの組合せを含めた2個以上の官能基でさらに置換されており連結部分は、少なくとも2個のアルデヒド又はヒドロキシル連結クラスターを含有する。さらに別の実施形態において、COFの連結部分は、1個以上の置換又は非置換環からなる有機系の主鎖を有しこれらの環の1個以上は、さらなる置換若しくは非置換の炭化水素及び複素環基、又はそれらの組合せを含めた2個以上の官能基でさらに置換されており連結部分は、少なくとも4個のヒドロキシルクラスターを含有する。特定の実施形態において、COFは、式II、III、IV、V、VII、VIII、IX、及びXの構造を含む1個以上の連結部分から生成し、式中、A1~A56は、独立して、C、Si、N及びPを含む群から選択されnは、1~8の数でありTは、四面体分子構造をとることができる原子、四面体基、又は四面体クラスターでありR13~R145は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、及び置換複素環を含む群から選択されX9~X14は、独立して、炭素、酸素、硫黄、ケイ素、リン、及び窒素を含む群から選択されY5~Y7は、独立して、H、D、及びFGを含む群から選択されただし、Xは、Yに結合することによりその最大原子価を超過することはできずAは、Rに結合することによりその最大原子価を超過することはできない。さらなる実施形態において、本明細書に開示の1個以上のコアに連結することができる連結部分は、構造式を有する化合物を含み、式中、A16~A21は、CでありR36~R48、R41~R43は、HでありR35、R44、R39~R40は、FGである。さらなる実施形態において、本明細書に開示の1個以上のコアに連結することができる式の連結部分は、を含む群から選択される化合物である。別の実施形態において、本明細書に開示の1個以上のコアに連結することができる連結部分は、構造式を有する化合物を含み、式中、A28~A30は、独立して、C又はNのいずれかでありR96~R101は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、及び置換複素環を含む群から選択されただし、Aは、Rに結合することによりその最大原子価を超過することはできない。さらなる実施形態において、本明細書に開示の1個以上のコアに連結することができる連結部分は、構造式を有する化合物を含み、式中、A28~A30は、CでありR96、R98~R99、R101は、独立して、H又はDのいずれかでありR97及びR100は、FGである。さらなる実施形態において、本明細書に開示の1個以上のコアに連結することができる式の連結部分は、を含む群から選択される化合物である。別の実施形態において、本明細書に開示の1個以上のコアに連結することができる連結部分は、構造式を有する化合物を含み、式中、A31~A36は、独立して、C又はNのいずれかでありR102~R111は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、及び置換複素環を含む群から選択されただし、Aは、Rに結合することによりその最大原子価を超過することはできない。別の実施形態において、本明細書に開示の1個以上のコアに連結することができる連結部分は、構造式を有する化合物を含み、式中、nは、1~8の数でありA37~A44は、独立して、C又はNのいずれかでありR112~R125は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、及び置換複素環を含む群から選択されただし、Aは、Rに結合することによりその最大原子価を超過することはできない。別の実施形態において、本明細書に開示の1個以上のコアに連結することができる連結部分は、構造式を有する化合物を含み、式中、Tは、C、Si、又はGeのいずれかでありA45~A56は、独立して、C又はNのいずれかでありR126~R145は、独立して、H、D、FG、アルキル、置換アルキル、アルケニル、置換アルケニル、アルキニル、置換アルキニル、ヘテロアルキル、置換ヘテロアルキル、ヘテロアルケニル、置換ヘテロアルケニル、ヘテロアルキニル、置換ヘテロアルキニル、シクロアルキル、置換シクロアルキル、アリール、置換アリール、複素環、及び置換複素環を含む群から選択されただし、Aは、Rに結合することによりその最大原子価を超過することはできない。連結部分は、ケージ及び環構造を含む2D及び3D骨格を得るために、2個以上の連結クラスターを有し得る。本開示は、1個以上の連結クラスターを介して1個以上の連結部分に共有結合により結合されている2個以上のコアを含むCOFを提供する。特定の実施形態において、1個以上の連結クラスターは、炭素、ホウ素、酸素、窒素及びリンを含む群から選択される1個以上の原子を含有する。別の実施形態において、1個以上の連結クラスターは、酸素又は窒素を含有する。さらなる実施形態において、コア及び又は連結部分は、少なくとも1個のホウ素含有連結クラスターを含有する。別の実施形態において、コア及び又は連結部分は、非ホウ素含有連結クラスターと共有結合を形成するホウ素含有連結クラスターを含有する。さらなる実施形態において、コア及び又は連結部分は、非ホウ素含有連結クラスターと縮合反応を介して共有結合を形成するホウ素含有連結クラスターを含有する。特定の実施形態において、本明細書に開示のコア及び又は連結部分は、式を有する少なくとも1個の連結クラスターを有し、式中、xは、1~2の数であり、yは、1~8の数であり、zは、1~8の数であり、Rは、H、D、又はFGである。別の実施形態において、コアは、少なくとも2個、少なくとも3個又は少なくとも4個のホウ素含有連結クラスターにより1個以上の連結部分に連結している。さらなる実施形態において、ホウ素含有連結クラスターは、連結を形成することができる少なくとも2個又は少なくとも4個の酸素を含む。例えば、本明細書に開示のホウ素含有連結クラスターは、式を含む。本開示のCOFは、場合により、ゲスト種をさらに含むことができる。そのようなゲスト種は、共有結合で連結した有機ネットワークの表面積を増加させることができる。同様の様式で、本開示の共有結合で連結した有機ネットワークは、吸着化学種をさらに含む。そのような吸着化学種としては、例えば、アンモニア、二酸化炭素、一酸化炭素、水素、アミン、メタン、酸素、アルゴン、窒素、有機染料、多環式有機分子、金属イオン、無機クラスター、有機金属クラスター、及びそれらの組合せが挙げられる。本開示のCOFを形成する方法は、以下のスキーム、反応、及び実施例により示す。さらに、本明細書において提供するスキーム、反応及び実施例は、本開示のCOFを作製及び又は合成するための例示的方法を説明するものであるが、これらのスキーム、反応及び実施例は、本開示のCOFを作製するための限定的な方法として示すものではない。本開示は、本明細書において示す合成反応、スキーム、及び又は実施例の明らかな変形形態を包含し、反応条件を変えること溶媒を除去、追加、又は置換すること触媒を追加又は代替すること連結クラスター官能基を変更及び又は修飾すること各コア及び又は連結部分の官能基を保護及び脱保護すること並びに精製ステップを追加、代替、又は除去することが挙げられるが、これらに限定されない。一般に、連結クラスターの組成に応じて、様々な反応機構を利用して、1個以上のコアと1個以上の連結部分の間に1個以上の共有結合を形成することができる。そのような反応機構の例としては、縮合、ラジカル、SN1、SN2、SNAr、E1、E2、E1CB脱離、ペリ環状、電子環状、シグマトロピー転位、付加環化、及び求電子芳香族置換が挙げられるが、これらに限定されない。さらに、同じ条件下で或いは異なる条件下で異なって反応する連結クラスターを利用することにより、指向的又は非指向的に、不均一なネットを形成するように1個以上のコアと1個以上の連結部分とを共有結合により結合するようにCOFを調整することができる。例えば、様々な反応性を有する連結クラスターを有するコアは、予測的な様式で、連結部分からの様々な連結クラスターと反応することができる。そのような連結クラスターの反応性は、組成によって異なるだけではなく、立体効果、電子的効果、隣接原子効果、及び又はそれらの組合せによっても異なることができる。一般に、1個以上の共有結合は、縮合反応、例えば、エナミン形成、イミン形成、Claisen縮合、アルドール縮合、Knoevenagel縮合、及びボロン酸系の縮合反応を使用することにより1個以上のコアと1個以上の連結部分の間に形成されるが、これらに限定されない。さらに、1個以上のコアと1個以上の連結部分の間に1個以上の共有結合を形成するために使用することができる一般的反応としては、Suzukiカップリング、ChanLamカップリング、LiebeskindSroglカップリング、一般的SN1系の反応、一般的SN2系の反応、オレフィンメタセシス、及び共役付加系の反応が挙げられるが、これらに限定されない。本開示の骨格の調製は、水性又は非水溶媒系のいずれかにおいて実施することができる。溶媒は、場合によって、極性若しくは非極性、又はそれらの組合せとすることができる。反応混合物又は懸濁液は、溶媒系、連結部分、及びコアを含む。反応溶液、混合物又は懸濁液は、触媒をさらに含有し得る。反応混合物は、反応成分に応じて、高温で加熱するか、又は周囲温度で維持することができる。骨格を作製するための反応において、及び又は合成後の骨格反応用の非水溶媒として使用することができる非水溶媒の例としては、n炭化水素系の溶媒、例えば、ペンタン、ヘキサン、オクタデカン、及びドデカンなど分岐鎖状及びシクロ炭化水素系の溶媒、例えば、シクロヘプタン、シクロヘキサン、メチルシクロヘキサン、シクロヘキセン、シクロペンタンなどアリール及び置換アリール系の溶媒、例えば、ベンゼン、トルエン、キシレン、クロロベンゼン、ニトロベンゼン、シアノベンゼン、ナフタレン、及びアニリンなど炭化水素及びアリール系の混合溶媒、例えば、混合ヘキサン、混合ペンタン、ナプサ、及び石油エーテルなどアルコール系の溶媒、例えば、メタノール、エタノール、nプロパノール、イソプロパノール、プロピレングリコール、13プロパンジオール、nブタノール、イソブタノール、2メチル1ブタノール、tertブタノール、14ブタンジオール、2メチル1ペタノール、及び2ペンタノールなどアミド系の溶媒、例えば、ジメチルアセトアミド、ジメチルホルムアミド、ホルムアミド、Nメチルホルムアミド、Nメチルピロリドン、及び2ピロリドンなどアミン系の溶媒、例えば、ピペリジン、ピロリジン、コリジン、ピリジン、モルホリン、キノリン、エタノールアミン、エチレンジアミン、及びジエチレントリアミンなどエステル系の溶媒、例えば、酢酸ブチル、酢酸secブチル、酢酸tertブチル、炭酸ジエチル、酢酸エチル、アセト酢酸エチル、乳酸エチル、炭酸エチレン、酢酸ヘキシル、酢酸イソブチル、酢酸イソプロピル、酢酸メチル、酢酸プロピル、及び炭酸プロピレンなどエーテル系の溶媒、例えば、ジtertブチルエーテル、ジエチルエーテル、ジグリム、ジイソプロピルエーテル、14ジオキサン、2メチルテトラヒドロフラン、テトラヒドロフラン、及びテトラヒドロピランなどグリコールエーテル系の溶媒、例えば、2ブトキシエタノール、ジメトキシエタン、2エトキシエタノール、2エタノール、及び2メトキシエタノールなどハロゲン化系溶媒、例えば、四塩化炭素、クロロベンゼン、クロロホルム、11ジクロロエタン、12ジクロロエタン、12ジクロロエテン、ジクロロメタン、ジヨードメタン、エピクロロヒドリン、ヘキサクロロブタジエン、ヘキサフルオロ2プロパノール、ペルフルオロデカリン、ペルフルオロヘキサン、テトラブロモメタン、1122テトラクロロエタン、テトラクロロエチレン、135トリクロロベンゼン、111トリクロロエタン、112トリクロロエタン、トリクロロエチレン、123トリクロロプロパン、トリフルオロ酢酸、及び222トリフルオロエタノールなど無機系の溶媒、例えば、塩化水素、アンモニア、二硫化炭素、塩化チオニル、及び三臭化リンなどケトン系の溶媒、例えば、アセトン、ブタノン、エチルイソプロピルケトン、イソホロン、メチルイソブチルケトン、メチルイソプロピルケトン、及び3ペンタノンなどニトロ及びニトリル系の溶媒、例えば、ニトロエタン、アセトニトリル、及びニトロメタンなど硫黄系の溶媒、ジメチルスルホキシド、メチルスルホニルメタン、スルホラン、イソシアノメタン、チオフェン、及びチオジグリコール尿素、ラクトン及びカーボネート系の溶媒、例えば、13ジメチル3456テトラヒドロ2ピリミジノン、13ジメチル2イミダゾリジノン、ブチロラクトン、cis23ブチレンカーボネート、trans23ブチレンカーボネート、23ブチレンカーボネートなどカルボン酸系の溶媒、例えば、ギ酸、酢酸、クロロ酢酸、トリクロロ酢酸、トリフルオロ酢酸、プロピオン酸、ブタン酸、カプロン酸、シュウ酸、及び安息香酸などホウ素及びリン系の溶媒、例えば、ホウ酸トリエチル、リン酸トリエチル、ホウ酸トリメチル、及びリン酸トリメチルなど重水素含有溶媒、例えば、重水素化アセトン、重水素化ベンゼン、重水素化クロロホルム、重水素化ジクロロメタン、重水素化DMF、重水素化DMSO、重水素化エタノール、重水素化メタノール、及び重水素化THFなど並びに任意の適切なそれらの混合物が挙げられるが、これらに限定されない。別の実施形態において、該骨格の合成において溶媒系として使用する非水溶媒は、7未満のpHを有する。さらなる実施形態において、該骨格を合成するのに使用する溶媒系は、7未満のpHを有する水溶液である。別の実施形態において、該骨格の合成において溶媒系として使用する非水溶媒は、7超のpHを有する。さらなる実施形態において、該骨格を合成するのに使用する溶媒系は、7超のpHを有する水溶液である。さらなる実施形態において、該骨格を合成するのに使用する溶媒系は、中性pHを有する水溶液又は非水溶液である。さらなる実施形態において、該骨格を合成するのに使用する溶媒系は、メシチレンを含有する。別の実施形態において、該骨格を合成するのに使用する溶媒系は、酢酸を含有する。さらなる実施形態において、該骨格を合成するのに使用する溶媒系は、アルコールを含有する。当業者は、出発反応物に基づいて、及び又は本開示の材料を得るのに特定の溶媒の選択が非常に重要であると考えられていない場合、適切な溶媒又は適切な溶媒の混合物を容易に決定することができよう。COF結晶性生成物は、多結晶性又は単結晶のいずれかとすることができる。例えば、化学反応後、大きい表面積を有する多孔質の半結晶性~結晶性の有機材料が生じる。本開示のCOFは、任意の骨格構造を仮定することができる。例えば、本開示の方法を使用すると、以下の骨格タイプコードのいずれかを有するCOFを得ることができるABWACOAEIAELAENAETAFGAFIAFNAFOAFRAFSAFTAFXAFYAHTANAAPCAPDASTASVATNATOATSATTATVAWOAWWBCTBEABECBIKBOGBPHBRECANCASCDOCFICGFCGSCHACHICLOCONCZPDACDDRDFODFTDOHDONEABEDIEMTEONEPIERIESVETREUOEZTFARFAUFERFRAGISGIUGMEGONGOOHEUIFRIHWISVITEITHITWIWRIWVIWWJBWKFILAULEVLIOLITLOSLOVLTALTLLTNMARMAZMEIMELMEPMERMFIMFSMONMORMOZMSEMSOMTFMTNMTTMTWMWWNABNATNESNONNPONSIOBWOFFOSIOSOOWEPARPAUPHIPONRHORONRRORSNRTERTHRUTRWRRWYSAOSASSATSAVSBESBSSBTSFESFFSFGSFHSFNSFOSGTSIVSODSOSSSYSTFSTISTTSZRTERTHOTONTSCTUNUEIUFIUOZUSIUTLVETVFIVNIVSVWEIWENYUGZON。別の態様において、上述の共有結合性有機骨格は、共有結合性有機骨格の表面積を増加させる相互侵入型の共有結合性有機骨格を含み得る。本開示の骨格は、有益なことに、そのような相互侵入を排除することができるが、相互侵入型骨格の包含を使用して表面積を増加させてもよい場合がある。本開示のCOFは、最初に様々な官能基を有する複数の連結部分を利用することにより生成できることをさらに予期しており、合成後に、これらの官能基のうちの少なくとも1個をCOFの様々な官能基で修飾、置換、又は脱離できる。換言すると、少なくとも1個の連結部分は、合成後にポスト骨格反応物と反応させてCOFの官能基の多様性をさらに増加させることができる官能基を含む。COFの合成後、COFは、配座数を有していてもいなくてもよい1種以上のポスト骨格反応物と反応させることにより、さらに修飾することができる。特定の実施形態において、合成した状態のCOFをポスト骨格反応物と反応させない。別の実施形態において、合成した状態のCOFを少なくとも1種のポスト骨格反応物と反応させる。さらに別の実施形態において、合成した状態のCOFを少なくとも2種のポスト骨格反応物と反応させる。さらなる実施形態において、合成した状態のCOFを少なくとも1種のポスト骨格反応物と反応させ、その結果、該骨格に配座数が付与される。本開示により、該骨格の合成後に官能基をポスト骨格反応物で修飾、置換、又は脱離する化学反応が、反応において使用する官能基のタイプ及び又はポスト骨格反応物に応じて1種以上の同様の又は非常に異なる化学反応機構を使用し得ることを予期している。本開示により予期している化学反応機構の例としては、縮合、ラジカル、SN1、SN2、SNAr、E1、E2、E1CB脱離、求核性内部置換、ペリ環状、電子環状、シグマトロピー転位、付加環化、及び求電子芳香族置換、求電子付加、酸化、還元、付加環化、閉環メタセシス、ペリ環状、電子環状、転位、カルベン、カルベノイド、クロスカップリング、及び分解が挙げられるが、これらに限定されない。適切な反応性の官能性を有する前述の連結部分及び又はコアの全ては、さらなる官能性をCOFに付加するための適切な反応物ポスト骨格合成により化学変換することができる。合成後のCOF内の有機部分及び又はコアを修飾することにより、これまでは利用しにくかった、或いは大きな困難及び又は費用を伴ってしか利用できなかった官能基の利用が可能且つ容易となる。本開示により、化学選択性を強化するために、別の官能基に関して望ましい化学反応時に好ましくない生成物を生成するであろう1個以上の官能基を保護し、次いで、所望の反応が完了した後にこの保護基を脱保護することが望ましい可能性があることをさらに予期している。そのような保護脱保護戦略の採用は、1個以上の官能基に関して使用することができる。本明細書に開示の反応の速度を増加させるために、他の薬剤を添加することができ、触媒、塩基、及び酸を添加することを含む。別の実施形態において、ポスト骨格反応物は、金属イオンに結合する、骨格の疎水性を増加させる、骨格のガス収着を調節する、骨格の孔径を調節する、及び触媒を骨格に係留することを含む群から選択される性質を有するように選択する。一実施形態において、ポスト骨格反応物は、飽和又は不飽和複素環とすることができる。別の実施形態において、ポスト骨格反応物は、N、S、及びOなどの原子を含む官能基と共に1~20個の炭素を有する。さらに別の実施形態において、ポスト骨格反応物は、骨格における細孔のサイズを調節するように選択する。別の実施形態において、ポスト骨格反応物は、骨格の疎水性を増加させるように選択する。さらなる実施形態において、ポスト骨格反応物は、骨格に対する触媒効率を増加又は付与するように選択する。さらなる実施形態において、ポスト骨格反応物は、骨格の電荷移動度を増加させるように選択する。別の実施形態において、ポスト骨格反応物は、骨格が電荷を保持する時間を増加させるように選択する。別の実施形態において、ポスト骨格反応物は、有機金属錯体を骨格に係留することができるように選択する。そのような係留された有機金属錯体は、例えば、不均一系触媒として使用することができるさらに別の実施形態において、ポスト骨格反応物は、骨格のガス分離を調節するように選択する。特定の実施形態において、ポスト骨格反応物は、金属イオンをキレート化するときに骨格の表面に電気双極子モーメントを生成する。本開示の一実施形態において、COFを含むガス貯蔵材料を提供する。有益なことに、COFは、ガス分子を貯蔵するための1個以上の部位を含む。本開示のガス貯蔵材料内に貯蔵することができるガスは、細孔又は相互侵入型の多孔質ネットワークの表面の1個以上の部位への付着のために利用可能な電子密度を有するガス分子を含む。そのような電子密度には、2個の原子間に複数の結合を含有する分子又は孤立電子対を有する分子が含まれる。そのようなガスの好適な例としては、ガスアンモニア、アルゴン、二酸化炭素、一酸化炭素、水素、及びそれらの組合せを含む群から選択される成分を含むガスが挙げられるが、これらに限定されない。特に有用な変形形態において、ガス貯蔵材料は、水素を貯蔵するのに使用される水素貯蔵材料である。別の特に有用な変形形態において、ガス貯蔵材料は、ガス状の混合物から二酸化炭素を分離するのに使用することができる二酸化炭素貯蔵材料である。この実施形態の変形形態において、ガス貯蔵部位は、COF内に細孔を含む。改良において、この活性化は、COFから1個以上の化学的部分を除去することを伴う。一般に、そのようなゲスト分子としては、水、COF内に含有されている溶媒分子、及び付着に利用可能な電子密度を有する他の化学的部分などの種が挙げられる。本明細書において提供するCOFは、気体吸着用の複数の細孔を含む。一つの変形形態において、複数の細孔は、単峰性のサイズ分布を有する。別の変形形態において、複数の細孔は、多様なサイズ分布を有する。収着は、原子又は分子と標的材料との会合を生じるプロセスを指す一般的用語である。収着は、吸着及び吸収の両方を含む。吸収とは、原子又は分子が多孔質材料のバルクに移動するプロセス、例えば、スポンジによる水の吸収などを指す。吸着とは、原子又は分子がバルク相から固体又は液体表面に移動するプロセスを指す。吸着という用語は、液体及びガスが固体表面と接触している状況で使用することができる。固体表面に吸着された分子は、一般的に、吸着質と呼ばれ、それらが吸着された表面は、基材又は吸着剤と呼ばれる。吸着は、通常、等温線、すなわち、吸着剤上の吸着質の量を、その圧力又は濃度と関連付ける関数を介して説明される。一般に、脱着とは、吸着の逆を指し、表面に吸着された分子がバルク相に戻されるプロセスである。多孔質化合物がゲスト分子を吸着することは知られているが、吸着の機構は複雑である。基礎研究のために、吸着剤と吸着質の間の特定の相互作用を考慮する必要があるので、その構造が適切に組織化された新しいクラスの材料の開発が必要条件である。近来発見されたCOFの結晶性多孔質材料は、一般的知識を系統的に獲得するための良好な候補である。すなわち、見掛け表面積及び細孔体積だけではなく、孔径分布及び吸着部位もAr等温線の使用により分析する必要がある。2種のCOFをAr貯蔵材料の標準品として試験した。これらの化合物は、様々な孔径及び官能性を有するので、Ar収着挙動に関する系統的研究が可能となるはずである。ガス収着等温線は、87Kの低圧領域下で測定した。これらの材料は、収着装置用の標準化合物として使用され、得られる結果は、様々な工業プラントを改善するのに役立つであろう。よく研究された活性炭に優るCOFの利点は、頑強な多孔質構造、並びに適切な有機リンカー及び又は金属イオンの選択により細孔及び表面の官能化が容易になることに関連する。回収したデータは、孔径分布を推定するためのDFT計算に適用できるはずであり、これは、等温線分析において魅力的な方法である。ガス収着の能力は、Ar等温線を測定することにより試験されており、いくつかの材料は既にグラム規模での合成が成功している。これらの材料及び理論的知識は、ガス分離及び貯蔵システムを運営している化学工業会社にとって望ましいであろう。一実施形態において、本明細書において提供する材料は、メタンの貯蔵及び天然ガスの精製のために使用することができる。よく研究された活性炭に優るCOFの利点は、頑強な多孔質構造、並びに適切な有機リンカーの選択により細孔及び表面の官能化が容易になることに関連する。本開示における改善は、iCH4収着に最適な孔径が発見されたこと、及びii官能化化合物が良好な収着能力を示すことである。これらの発見により、COFは、より選択的及びより効率的なガス収着及び精製用吸着剤となる。ガス収着の能力は、幅広い範囲の圧力下でCH4等温線を測定することにより試験されてきた。一部の化合物は、吸着剤又は分離剤として広く使用されているゼオライト13X及びMAXSORBより高い能力を示した。これらの材料は、CH4分子との親和性を調節するのに重要な因子である最適化された細孔構造及び又は官能化された細孔系を有するので、ガスの貯蔵及び分離用の新しい多孔質材料を得ることを願っている会社にとって望ましいであろう。実際に、CH4と吸着剤の間の適切な親和性は、該材料の表面を汚染することなく天然ガスを精製するのに効果的であろう。別の実施形態において、該材料は、ガスの貯蔵及び分離のために使用することができる。よく研究された活性炭及びゼオライトに優るCOFの利点は、頑強な多孔質構造、並びに適切な有機リンカー及び又は金属イオンの選択により細孔及び表面の官能化が容易になることに関連する。本開示におけるいくつかの改善は、iCO2収着に最適な孔径が発見されたこと、及びii官能化化合物が良好な収着能力を示すことである。これらの発見により、COFは、より選択的及びより効率的なガス収着及び分離吸着剤となる。本明細書において提供するのは、可逆的な二酸化炭素貯蔵用の吸着剤として、官能化された細孔、大きい表面積、並びに高い化学的及び熱的安定性を有する多孔質共有結合性有機骨格である。環境的観点からCO2の除去が重要な問題であることを考慮すると、実現可能なCO2貯蔵材料の開発は、急を要する問題である。これらの材料は、CO2分子との親和性を調節するのに重要な因子である最適化された細孔構造及び又は官能化された細孔系を有するので、ガスの貯蔵及び分離用の新しい多孔質材料を得ることを願っている会社にとって望ましいであろう。実際に、CO2と吸着剤の間の適切な親和性は、該材料の表面を汚染することなくCO2を除去するのに効果的であろう。本明細書において提供するのは、可逆的な水素貯蔵用の吸着剤として、官能化された細孔、大きい表面積、並びに高い化学的及び熱安定的性を有する多孔質COFである。これらの材料は、有意な量のH2を安全且つ実際的な様式で貯蔵するために幅広く適用可能である。別の実施形態において、該材料は、水素駆動燃料電池用のH2タンクにおいて使用することができる。よく研究された活性炭に優るCOFの利点は、頑強な多孔質構造、並びに適切な有機リンカー及び又は金属イオンの選択により細孔及び表面の官能化が容易になることに関連する。本開示の態様は、iH2収着に最適な孔径が発見されたこと、及びii官能化された化合物が良好な収着能力を示すことである。これらの発見により、COFは、より選択的及びより効率的なH2貯蔵材料となる。これらの材料は、H2駆動燃料電池用の新しい多孔質材料を得ることを願っている自動車会社にとって望ましいであろう。本開示は、目的の分析物の存在を検知することができる化学センサーも提供する。哺乳類嗅覚系の類似物として作用するセンサーの開発に相当な関心が集まっている。しかし、センサーシステムは、汚染されやすい。本開示の多孔質構造は、汚染を制限する、境界の明瞭な相互作用領域を提供する。例えば、伝導性のポリマー及びポリチオフェン、伝導性のポリマーと非伝導性のポリマーとの複合材、及び伝導性の材料と非伝導性の材料との複合材を含めた様々なポリマーがセンサーシステムにおいて使用されている。抵抗測定システムにおいて、各伝導性リードは、電流がリード間を横切り、センサー材料の中を横切るように、伝導性の材料により隔てられている。分析物に結合させると、該材料内の抵抗が変化し、したがって、検出可能なシグナルが生成される。本開示のCOFを使用すると、センサー材料を取り囲む領域が限定され、汚染物質がセンサー材料と接触するのを制限するフィルターとして機能し、したがって、センサーの特異性を増加させる。さらに別の実施形態において、本開示は、ディスプレイ及びスクリーン並びに他の構成要素において使用するための本開示のCOFを含む電気デバイスを提供する。以下の非限定的な実施例は、本明細書において提供する様々な実施形態を例示するものである。当業者は、本明細書において提供する主題の精神及び請求項の範囲内の多くの変形形態を認識するであろう。合成反応及び関連スキーム全ての反応は、グローブボックス又はSchlenk管技術のいずれかを使用してアルゴン下で実施した。アセトンをAcresChemicalsから購入した。メシチレンをFlukaから購入し、使用前に乾燥させなかった。テトラヒドロフランを使用前にMBraun溶媒精製系に通した。核磁気共鳴分光分析用の重水素化溶媒をそのまま使用した。その他の出発原料及び溶媒は、全て、別段の指定のない限り、AldrichChemicalCoから得、さらに精製することなく使用した。分析的薄層クロマトグラフィーを、シリカゲル60F254でプレコートしたガラス板で実施した。公表されている手順を使用して、テトラポルフィリン及び2345テトラヒドロキシアントラセンを合成した。試薬で満たし液体N2でフラッシュ凍結したPyrexガラス管を、該管の開口端を短い標準的ゴムホースの内側にはめ込み、さらに、該ホースを、所望の内部圧力に達したときにこの集成体を動的真空から隔離するために閉めることができるすりガラスコックに固定することにより、Schlenk管を使用して排気した。酸素プロパントーチを使用して、所望の静的真空下で該管を封止した。1H及び13CNMRスペクトルは、特に断りのない限り、周囲温度でBrukerAvance500MHz分光計で記録した。化学シフトは、残留する非重水素化溶媒に対応するシグナルに対するppmで報告する。MicromassQTOFUltima質量分光計で高分解能エレクトロスプレーイオン化質量スペクトルを測定した。報告した分子質量値は、最も存在度の大きいモノアイソトピック質量であった。ShimadzuIRAffinity1FTIR系を使用して、KBrペレットからフーリエ変換赤外スペクトルを得た。スキームIは、5101520テトラキス4フェニルポルフィリンの合成を示すものである。5101520テトラキス4フェニルポルフィリン3アルゴン雰囲気下で、BF3Et2Oを、クロロホルムに溶解したピロール1及びアルデヒド2の溶液に添加した。周囲温度で2hの撹拌後、pクロラニルを添加した。混合物を周囲温度で1時間撹拌し、次いで、トリエチルアミンを急冷BF3Et2Oに添加した。混合物を焼結Buchner漏斗上のシリカの層に通し、次いで、濾液が無色に見えるまでクロロホルムで洗浄した。濾液を真空中で濃縮した後、得られた粗固形物を過剰なメタノールで粉砕し、濾過し、メタノールで完全に洗浄して、化合物3を紫色の固体として得た。1HNMRδ88582315313CNMRδ14508135111330312012841477252508HRMSESIC68H74B4N4O8MHの計算値mz11195957実測値mz11196047。スキームIIは、テトラポルフィリン、本開示のコアの合成を示すものである。テトラポルフィリン4過ヨウ素酸ナトリウムを、3のTHFH2O溶液に添加した。60°Cで30mLの該溶液の撹拌後、1MHClを添加した。混合物を周囲温度で約16時間撹拌した。溶媒を真空中で除去した。得られた粗固形物を水に再懸濁し、濾過し、水で完全に洗浄した。次いで、粗固形物をクロロホルムで洗浄して、未反応の3及び部分的に脱保護された生成物を溶解して、実質的に純粋な4を暗い紫色の固体として得た。1HNMRδPPM82183988327013CNMRδ148051394013850125408210HRMSESIC44H35B4N4O8MHの計算値mz7912827実測値mz7912867。ソルボサーマル反応により本開示のCOFを合成した。COF366の場合、FTIR分光分析法及びマジック角回転NMR分光技術を用いた13C交差分極により、ポルフィリンとテレフタルアルデヒドの間のイミン結合の形成を確認した。FTIRスペクトルは、イミン種のCN伸縮を明確に示し、一方、13CCPMASNMRスペクトルは、CN結合の炭素に関して、15695ppmで共鳴を有する。スキームIIIは、2種の本開示のCOFの合成を提示する。COF366Pyrex管を、テレフタルアルデヒド、テトラポルフィリン、05mLのエタノール、05mLのメシチレン、及び01mLの6M水性酢酸で満たした。該管を77Kでフラッシュ凍結し、内部圧力が150mTorrとなるまで排気し、次いで、炎で封止した。反応物を120°Cで72h加熱した。得られた紫色の固体を遠心分離により単離し、14ジオキサン、テトラヒドロフラン、及びアセトンで洗浄した。紫色の固体を周囲温度、102mTorrで12h乾燥させて、表題生成物を粉末として得た。IR3426162015121466142013811288124911801118802733656556。COF6605mLジオキサン及び05mLメシチレンの混合物中のテトラポルフィリン及び2345テトラヒドロキシアントラセンの混合物を120°Cで72h加熱した。得られた固体を遠心分離により回収し、無水ジオキサン、及び無水アセトンで洗浄した。次いで、固体を周囲温度、102mTorrで12h乾燥させて、表題生成物を緑色がかった紫色の粉末として得た。。IR3425165116041596153614951458134212341164980863832710644。粉末X線回折分析BrukerD8アドバンスθ2θ回折計を、1600W出力で、NiでフィルターしたCuKα線の集束照射を採用し、6°の電子窓を有する位置敏感検出器を備えた反射BraggBrentano配置で使用して、粉末X線回折データを収集した。幅広のスパチュラから粉末を落とすことにより試料をゼロバックグラウンド試料保持器に乗せ、次いで、試料の表面を安全かみそりの刃で平らにした。合成したままの試料の粒径がかなり単分散であることが既に分かっていることを考えて、分析前に試料の磨砕又は篩分けは行わなかった。最良の計数統計は、ステップ毎に1sの露出時間で1~50°の002°2θステップ走査を使用して試料を収集することにより達成した。2θ35°に関しては、基線からピークを分離することはできず、したがって、この領域をさらに分析することは検討しなかった。2種の新しいCOFの粉末X線回折パターンは、それらの結晶性性質を証明した。いずれの場合も、強い回折ピークは、低角、それぞれ、2θ30°及び35°で、より低い回折強度を有するいくつかの他のピークと共に現れる。出発原料に起因し得る回折ピークは観察されなかった。観察された回折ピークは、比較的広い。粉末X線回折ピークにおける幅の広がりは、粒径、完全格子の歪欠陥、及び又は機器を含めた複数の因子と関係がある。文献において、例えば、秩序化メソポーラスシリカを含めた、広いピークを有する回折パターンを示す多孔質材料の多くの例が示されている。これらの材料は、明確な骨格及び細孔系を有する長距離秩序のみを示すが、ケイ素及び酸素原子の正確な位置は、厳密に求めることができない。本実施例の場合、ピークの幅の広がりは、完全な結晶格子内の多数の欠陥、並びに粒径効果に起因し得る。該構造は、短距離秩序が欠如している可能性を除外することができない。それにもかかわらず、COFの場合、メソポーラスシリカとは対照的に、該骨格内のSi及びO原子の位置の可能な組合せの数は無限であり、該構造モデルは、採用するビルディングブロックの幾何学的特色に基づいて作製され、それにより、可能性の数を低減し、本発明者らが、観察された性質を説明する結晶性材料モデルを提案することが可能となる。構造モデル化セルパラメーター及び原子位置を含む全てのモデルは、MaterialsVisualizerモジュールを採用したMaterialsStudioソフトウェアパッケージを使用して生成した。ポルフィリン単位は、最初、それらの面心が、ReticularChemistryStructureResourcercsranueduaulayerssqlから得たsql層タイプの頂点位置となる状態で位置していた。したがって、全てのモデルを正方晶系で構成し、各層はab平面の上に位置していた。重なりモデルに関しては基本単位セルを選択し、一方、ねじれポルフィリンを有するモデルに関しては、該モデルを体心セルで構成した。最高の対称性を有する空間群を選択した。エネルギー最小化を実施して、MaterialsStudioのForciteモジュールに組み込まれた万能力場を採用して、構造単位の配置を最適化した。このプロセスの間、各モデルの単位セルパラメーターも最適化した。表1において、構成したモデルの最適化単位セルパラメーターの値及び空間群の概要を示す。格子充填を解明するために、MaterialsStudioソフトウェアパッケージを使用することによりモデルを構成した。ポルフィリン単位の正方形配置は、sqlトポロジーを有する正方形層の形成を示唆する。したがって、正方晶系でモデル化を実施し、各層は、ab平面の上に位置していた。各層の積層に関して、二つの極端な可能性を評価し、これらは、AA積層配列を有する完全な重なりモデル、及び各層が次の層からa及びbセルパラメーターの半分平行移動される、層のAB積層配列を伴うねじれモデルである。これらの2種のモデルを、それぞれ、COF66に関しては空間群P4mmm及びI4mmmにおいて、並びにCOF366に関しては空間群P4m及びI4mで構成した。MaterialsStudioのforciteモジュールに組み込まれた万能力場を使用して、幾何学的なエネルギーの最小化を実施して、構成分子の配置、並びに単位セルパラメーターを最適化した。各モデルの粉末回折パターンを算出し、実験の粉末回折パターンと比較すると、両方の材料の場合で、完全な重なりモデルとの優れた合致が観察された。次いで、完全なプロファイルパターンマッチングの精密化を実施して、両方の構造の単位セルパラメーターを精密化し、両方の化合物の良好な合致因子を得た。したがって、いずれの材料も、ab平面の上に位置し、001方向に沿って積層し、積層したポルフィリン単位の面心間の層間距離がCOF366及びCOF66に関してそれぞれ564及び381Åである正方形層からなっていると説明することができる。中空のチャネルが生じ、これらは、c軸に沿って走り、Platonキャビティールーチンを使用して算出すると、COF366及びCOF66それぞれに関して直径が202及び232Åである。4種のモデルの対応する粉末パターンを算出し、実験の粉末パターンと比較し、重なりモデルに関して最良の合致を見出した。それらを用いて、実験粉末パターンに対して完全なプロファイルパターンの精密化を実施し、精密化された単位セルパラメーターを得た。表2及び3において、2種の最終モデルの精密化されたセルパラメーター及び部分原子座標を確認することができる。レーザーフラッシュ光分解時間分解型マイクロ波伝導度insituのTRMC系を使用してフラッシュ光分解時間分解型マイクロ波伝導度を実施した。共振空洞を使用して、伝導度測定において高い感度を得た。マイクロ波の電界が電荷キャリアの動きを妨害しないほど十分小さくなるように、共振周波数及びマイクロ波電力を、それぞれ、約91GHz及び3mWに設定した。14~21×1016cm2の入射光子密度を有するSpectraPhysicsモデルQuantaRayNdYAGレーザーからの第三高調波発生光パルスを使用して、電荷キャリアを光化学的に生成した。ダイオードが受信したTRMCシグナルをTektronicsモデルTDS3052Bデジタルオシロスコープによりモニターした。観察された伝導度を正規化し、反応式、φΣμの、電荷キャリア移動度の和を乗じた光キャリア発生率により示し、ここで、e、A、I0、Flight、Pr、及びΔPrは、それぞれ、単一電子の単位電荷、感度因子、励起レーザーの入射光子密度、充填因子、並びに反射マイクロ波電力及びその変化である。全ての実験を大気中、室温で実施した。φの値を真空チャンバにおいて従来の電流積分技術により求めた。飛行時間型デバイスAl薄膜試料インジウムスズ酸化物に91×1015cm2の光子密度を有する355nmレーザーを照射した。適用したバイアスを2から10Vに変えた。COF366及びCOF66の過渡電荷キャリア伝導を、35~36mJcm2パルス1での355nmパルスレーザーによる照射時に25°Cでレーザーフラッシュ光分解時間分解型マイクロ波伝導度測定を実施することにより調査した。過渡伝導度プロファイルは、急速な電流の上昇を示しており、91×1015フォトンcm2の光子密度での最大Σμ値は、それぞれ、41×105cm2V1s1及び17×105cm2V1s1である。電荷キャリアの数を求めるために、飛行時間過渡電流を様々なバイアス電圧で積分した。0Vのバイアスからの外挿による電荷キャリアの推定数は、32×109、45×109であり、電荷キャリアの数フォトンとして表す電荷キャリア発生率Φ、それぞれ、15×105及び17×105につながる。Alとインジウムスズ酸化物電極の間の15μm厚のCOF366又はCOF66ポリ膜について実施した飛行時間の過渡電流積分測定により、両方のCOFの場合の正孔伝導が明らかとなる。COF366及びCOF66が、それぞれ、81及び30cm2V1s1の正孔移動度を有するpπタイプ半導体であることが明らかとなる。移動度は高くいずれの値も無機非晶質のケイ素の値よりずっと大きく、技術水準のPBTTT8及びP3HT5より1桁大きく、共通の共役ポリマーの値30より少なくとも4桁大きく、したがって、COF366及びCOF66を、既に知られている最高の移動度を有する高秩序の有機半導体として記録する。一般に、単結晶は、界面、不純物、境界等での電荷キャリアの並進運動の減速の結果として、電荷キャリア輸送においてより良好に機能する。本発明者らの測定において、電荷キャリアが長距離の並進運動を行わないので、電荷キャリアの移動度は、結晶における移動度と調和する。の高い移動度値、TRMC測定の空洞におけるマイクロ波の電界強度、及び空洞におけるマイクロ波のターンオーバー間隔から判断して、TRMC測定における電荷キャリアの振動運動の空間サイズを最大で約5nmと推定した。したがって、微結晶性COFの平均秩序構造が5nmより長い場合、TRMCにより推定される値が単結晶における値と一致すると考えられる。高移動度キャリア伝導は、重なり配置及びπ共役層内構造に関連し、これが、COF66よりCOF366において見られる高移動度の主な原因となっている。高分解能固体核磁気共鳴4mmのジルコニア回転子を有する標準的Brukerマジック角回転プローブを使用して、NMRスペクトルをBrukerDSX300分光計で周囲圧力で記録した。KBrからの79BrMASFIDシグナルにおいて観察された回転エコーのシグナルの数及び振幅の最大化により、マジック角度を調整した。MASを用いた交差分極を使用して、7547MHzでの13Cデータを獲得した。1H及び13Cの90度パルス幅は、いずれも4μsであった。CP接触時間は、15から5msまで様々であった。データ取得の間に高出力2パルス位相変調1Hデカップリングを適用した。デカップリング周波数は、72kHzに相当した。MAS試料のスピン速度は10kHzであった。走査の間のリサイクル遅延は、ある走査から次の走査にかけて13Cシグナルの見掛けの損失が観察されないことにより求めたところ、化合物に応じて3と10sの間で変動した。二次基準値として3777ppmに帰属されたアダマンチンのメチレン炭素シグナルを使用して較正した13C化学シフトは、テトラメチルシランに対してゼロppmとして示している。13CNMRを使用して様々なCOF及びコアを試験し、トレースを以下の通り示しているTAPP、COF366、TBPP、及びCOF66。TBPP及びCOF66用の11BMAS核磁気共鳴分光分析法多重量子MAS分光分析法を使用して、9629MHzでの11Bデータを獲得した。11B溶液状態90度パルス幅は2μsであった。データ取得の間にTPPM1Hデカップリングを適用した。デカップリング周波数は72kHzに相当した。MASスピン速度は149kHzであった。3sのリサイクル遅延を使用した。二次的基準値として196ppmに帰属されたpH44の水性ホウ酸を使用して較正した11B化学シフトは、BF3エーテレートに対してゼロppmとして示している。TBPPの11BMASNMRトレースは図11に示しており、COF66の11BMASNMRトレースは図12に示している。COF366及びCOF66の走査電子顕微鏡像全ての2DCOFの試料は、平坦なアルミニウム試料保持器に付着させた粘着性の炭素表面に材料を分散させることにより調製した。次いで、試料を、15mAの電流を維持しながら、アルゴン雰囲気において60mTorrの圧力でHummer62Sputterを45秒間使用して、金でコーティングした。SEI及びLEI検出器の両方を1kV~15kVの範囲の加速電圧で使用して、試料をJOELJSM6700走査電子顕微鏡で分析した。COF366のSEM画像は図13に示しており、COF66のSEM画像は図14に示している。COF366及びCOF66の熱重量分析窒素雰囲気下で白金皿に保持しながら、試料をTAInstrumentsQ500シリーズ熱重量分析器で試験した。5°Cminのランプ速度を使用した。COF366の熱重量分析曲線は図15に示しており、COF66の熱重量分析曲線は図16に示している。COF366及びCOF66の伝導度測定プローブステーションを用いて、周囲条件下、室温で、コンピューター制御アナログデジタル変換器により直流電気輸送試験を実行した。両方のCOF用に底部接触デバイスを製作した。金電極を、300nmのSiO2層を有するSiSiO2基材に熱的に蒸着させて、長さ2~10μmのチャネルを作成した。1滴のCOF分散体を該電極上にドロップキャストし、2種のCOFの単一の試験片を数秒間静置した。次いで、残りの液滴を窒素流により急速に除去し、該デバイスを完全にブロー乾燥させた。周囲条件下で標準的プローブステーションを使用して、伝導度測定を蒸着の直後に行った。図17は、COF366及びCOF66を用いた2μm幅のAuギャップのIVプロファイルを提示している。挿入図伝導度測定に使用した金電極。COF366及びCOF66の気体吸着測定及び非局所DFT孔径分布Autosorb1容量分析器で低圧Ar吸着測定を実施した。試料を10~66トルまでガス抜きした。いずれの試験温度でも吸着されないと仮定し、デッドボリュームの推定にヘリウムを使用した。87Kでの吸着測定に液体Ar浴を使用した。PP0の決定において高い正確度及び精度を実現するために、Ar分析全体を通して専用の飽和圧力変換器により飽和圧力P0を測定し、それにより、本発明者らは、各データ点の蒸気圧をモニターすることが可能となった。吸着実験全体を通して超高純度等級のAr及びHeを使用した。COF366及びCOF66のアルゴン等温線は、低圧領域において相当な吸収量を示し、これは、多孔質特徴を示している。COF366及びCOF66のLangmuir表面積を算出すると、それぞれ、950及び610m2g1であった。DubininRaduskavichプロット法に基づいたCOF366及びCOF66の推定の細孔体積は、それぞれ、032及び020cm3g1であった。COF366及びCOF66の孔径分布を推定するために、球形円筒形の細孔を含有するゼオライトシリカモデルに基づいて87KでのAr吸着のハイブリッドカーネルを実行する非局所密度汎関数理論を使用してAr等温線を分析した。NLDFT予測曲線と実際のCOF366等温線データの間の比較を図20に示している。そこから、COF366のAr吸着データに対するNLDFTフィットに基づいたCOF366の孔径分布を図21に示している。NLDFT予測曲線とCOF66等温線データの間の比較を図22に示している。そこから、COF66のAr吸着データに対するNLDFTフィットに基づいたCOF66孔径分布を図23に示している。COF366及びCOF66のUVVis拡散反射及び蛍光スペクトル積分球を備えたJASCOモデルV570分光計でUVVis拡散反射スペクトルを記録した。HitachiF2700蛍光分光計で蛍光スペクトルを記録した。UVVis拡散反射スペクトルにおいて、COF66及びCOF366は、それぞれ、Bバンドに由来する402及び417nmで吸収バンドを示した。該バンドは、モノマー前駆体のバンドから17及び19nm分、ブルーシフトした。このブルーシフトは、積層構造におけるポルフィリン単位のH会合体の形成を示しており、これは、提案した構造と良好に合致している。COF366とCOF66の間には、25°C、280nmでの励起時のわずかな違いしかなかった。。様々な光子密度でのFPTRMCプロファイル様々な光子密度36×1016、27×1016、18×1016、91×1015、64×1015、46×1015、及び18×1015フォトンcm2を有する355nmパルスレーザーを照射したときの、25°CでのCOF366及びCOF66それぞれのFPTRMCプロファイル。ΦΣμ値は、光子密度が1015フォトンcm2のレベルまで低下するとほとんど一定であった。図26は、COFに関して、フォトンの励起密度に対するわずかな依存性が見られることを示している。これは、本発明の場合、二分子再結合プロセスが優位なプロセスではなく、さらに低い励起密度でさえ、ほとんど同一の値の伝導度が該材料に関して観察されたことを意味している。PMMAマトリックスに固定されたCOF66及びCOF366の過渡光吸収。PMMAマトリックスに固定されたCOF366及びCOF66をNdYAGレーザーの355nm線に曝露した。そこから、過渡光吸収の動的トレースをプロットし、減衰定数を算出した。図27において、薄い灰色、濃い灰色、中間の灰色、及び黒色の線は、それぞれ、COF66の460及び540nm、COF366の440及び510nmでの減衰を提示している。COF366及びCOF66は、退色及び吸収プロセスの両方に関してほとんど同一の減衰定数を示している。PMMAマトリックスに固定されたCOF66及びCOF366のパルス終了時の光吸収。PMMAマトリックスに固定されたCOF366及びCOF66をNdYAGレーザーの355nm線に曝露した。そこから、パルス終了時の光吸収のトレースをプロットした。COF366及びCOF66に関して観察されたパルス終了時の過渡光吸収スペクトルを図28に示している。図28において、過渡スペクトルにおける540及び510nm付近の新しい吸収バンドは、ポルフィリンコアがラジカルカチオンを形成することを示している。様々な励起電力でのFPTRMCプロファイルPMMAマトリックスに固定されたCOF66及びCOF366をNdYAGレーザーの355nm線に曝露した。図29は、064、091、18、27、及び36×1016cm2の励起電力に関するCOF66及びCOF366の正規化FPTRMC過渡光吸収スペクトルを提示している。COF66及びCOF366のFPTRMC過渡光吸収スペクトル及びTASシグナルの正規化減衰PMMAマトリックスに固定されたCOF66及びCOF366をNdYAGレーザーの355nm線に曝露した。次いで、正規化減衰を求めた。図30は、COF66及びCOF366の440nmでのFPTRMC過渡光吸収スペクトル及びTASシグナルの正規化減衰を提示している。図30は、過渡光吸収スペクトルが、短い時間領域で互いに良好な合致を示ししたがって、この領域において熱効果からの寄与分を減ずることにより純粋な伝導度値を得ることが可能であることを示している。図30は、二つの過渡光吸収スペクトル曲線、特に長い方の時間領域における偏差も示している。さらに、いずれのCOFの荷電種の寿命も、電荷キャリアの移動度が高いにもかかわらず、約80μs以上である。遊離電荷キャリアの寿命は、効果的な電荷キャリア分離の促進における主要な因子である。したがって、予想外に優れた電荷キャリア分離により、本明細書に開示のCOFに基づいた将来のヘテロ結合タイプの太陽電池の製作を検討することが可能である。COF66及びCOF366のTOF測定において正のバイアスモード下で観察された過渡電流COF66及びCOF366のTOF測定において、様々な電界強度の正のバイアスモード下で過渡電流を測定した。励起は、355nm、91×1015フォトンcm2で行った。COF66及びCOF366のTOF測定は、図31に示している。COF66の11×104Vcm1での正及び負のバイアスモード下での過渡電流の線形プロットは、図31に示している。COF66膜において観察された適用電界強度に対するホール移動度の依存性図32において、移動度は、適用電界強度の増加と共に低下し、これは、ホッピング距離の広い分布を伴う並進運動の経路に沿って存在している電荷キャリアのホッピングの大きな障壁を示している。図31における負の傾きが、試料における粒界の存在に起因すると考えられる。ホール移動度データからの切片を解釈すると、ゼロ磁場極限の移動度値は、005cm2V1s1であると推定され、これは、TRMC実験における値に近い。非接触マイクロ波伝導度測定及び従来の4接点Hall効果測定技術により推定される電導度値の間の相関無機半電導性又は電導性材料において非接触マイクロ波伝導度測定及び従来の4接点Hall効果測定技術により推定される電導度値の間に相関が存在する、TiO2、及びSnO2。本発明者らの発見は、広範囲のπ共役ネットワークを用いて分子レベルで設計することができる、COFに基づいたプラスチック電子機器及び光電子機器を開拓する道を開くものである。多数の実施形態及び特色を上で説明してきたが、本開示の教示又は添付の特許請求の範囲により定義する主題の範囲から逸脱することなく、記載している実施形態及び特色の変更及び変形をなし得ることが当業者により理解されよう。